(57)【要約】  本発明に係る蛍光体含有封止樹脂（２０）の製造方法は、シリコーン樹脂（２１）の粉末と、蛍光体（２２）の粉末とを混合した粉末混合物（２４）を加熱溶融しつつ混練する混練工程と、混練工程にて混練した混練物（２５）をニ軸スクリュー押出装置（３７）の排出口（３７ｂ）から紐状に押し出す押出工程とを含む。
2014050183.tif 000002
【特許請求の範囲】
【請求項１】
１次架橋により半硬化したシリコーン樹脂の粉末と、蛍光体の粉末とを混合する混合工程と、
前記混合工程にて混合した粉末混合物を、前記シリコーン樹脂が２次架橋を形成する温度である２次架橋温度未満で加熱溶融しつつ、１軸以上のスクリューを備えた混練押出装置で混練する混練工程と、
前記混練工程にて混練した混練物を、少なくとも１つの貫通孔が形成された前記混練押出装置の排出口から紐状に押し出す押出工程とを含み、
前記シリコーン樹脂は、室温から前記２次架橋温度未満までの温度領域で可逆的に粘度が変化し、前記２次架橋温度以上の温度領域で全硬化することを特徴とする蛍光体含有封止材の製造方法。
【請求項２】
さらに、前記混合工程にて混合した粉末混合物に、前記シリコーン樹脂の２次架橋後の弾性率を低下させる可塑剤を添加する添加工程を含み、
前記混練工程では、前記可塑剤を添加した前記粉末混合物を、前記２次架橋温度未満で加熱溶融しつつ、１軸以上のスクリューを備えた混練押出装置で混練することを特徴とする請求項１に記載の蛍光体含有封止材の製造方法。
【請求項３】
前記可塑剤は、前記シリコーン樹脂の架橋密度を低下させることを特徴とする請求項２に記載の蛍光体含有封止材の製造方法。
【請求項４】
前記可塑剤は、一次架橋により半硬化した前記シリコーン樹脂の粘度を低下させることを特徴とする請求項２または３に記載の蛍光体含有封止材の製造方法。
【請求項５】
前記可塑剤は、シリコーン樹脂を主成分とすることを特徴とする請求項２から４のいずれか１項に記載の蛍光体含有封止材の製造方法。
【請求項６】
前記押出工程にて紐状に押し出された前記混練物を、前記２次架橋温度未満で加熱溶融し、加圧により平板状またはシート状に加工する加工工程をさらに含むことを特徴とする請求項１から５のいずれか１項に記載の蛍光体含有封止材の製造方法。
【請求項７】
１次架橋により半硬化したシリコーン樹脂に蛍光体の粉末が分散された蛍光体含有封止材であって、
前記シリコーン樹脂は、紐状に成形されており、且つ、室温から２次架橋を形成する温度である２次架橋温度未満までの温度領域で可逆的に粘度が変化し、前記２次架橋温度以上の温度領域で全硬化することを特徴とする蛍光体含有封止材。
【請求項８】
上方に向かって開口する複数のキャビティに発光素子が実装された基板の上方に、前記キャビティに対応する貫通孔が形成された多孔板を略平行に設置する設置工程と、
前記多孔板上に、１次架橋により半硬化したシリコーン樹脂に、蛍光体の粉末を混練した蛍光体含有封止材を載置する載置工程と、
前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、
糸状に押し出された前記蛍光体含有封止材を所定の長さに切断して、前記キャビティに充填する充填工程と、
前記キャビティに充填された前記蛍光体含有封止材を、前記２次架橋温度以上で加熱して硬化させる硬化工程とを含み、
前記シリコーン樹脂は、室温から前記２次架橋温度未満までの温度領域で可逆的に粘度が変化し、前記２次架橋温度以上の温度領域で全硬化することを特徴とする発光装置の製造方法。
【請求項９】
前記載置工程にて前記多孔板上に載置される前記蛍光体含有封止材は、前記１次架橋により半硬化したシリコーン樹脂に、前記蛍光体の粉末と、さらに、前記シリコーン樹脂の２次架橋後の弾性率を低下させる可塑剤とを混練したものであることを特徴とする請求項８に記載の発光装置の製造方法。
【請求項１０】
前記貫通孔の寸法は、前記キャビティの開口寸法よりも小さいことを特徴とする請求項８に記載の発光装置の製造方法。
【請求項１１】
前記充填工程および前記硬化工程において、前記基板を、底面側から加熱することを特徴とする請求項８から１０のいずれか１項に記載の発光装置の製造方法。
【請求項１２】
前記充填工程において、前記多孔板と前記基板との間に略平行に設けられた、前記貫通孔ごとに設けられた複数の刃を有する切断板を前記基板に対して平行な方向に移動させることにより、前記蛍光体含有封止材を切断することを特徴とする請求項８から１１のいずれか１項に記載の発光装置の製造方法。
【請求項１３】
前記充填工程において、糸状に押し出された前記蛍光体含有封止材の下端部が前記キャビティに到達した後、前記多孔板または前記基板を、該基板に対して垂直な方向に離間するように移動させることにより、前記蛍光体含有封止材を切断することを特徴とする請求項１１に記載の発光装置の製造方法。
【請求項１４】
前記充填工程において、糸状に押し出された前記蛍光体含有封止材の下端部が前記キャビティに到達した後、前記多孔板と前記基板との間に、圧縮した空気を噴射することにより、前記蛍光体含有封止材を切断することを特徴とする請求項１１に記載の発光装置の製造方法。
【請求項１５】
１次架橋により半硬化したシリコーン樹脂に蛍光体の粉末が分散された蛍光体含有封止材を、基板に実装された発光素子に糸状に吐出するディスペンサーであって、
前記蛍光体含有封止材を収容する収容部を備え、
前記収容部は、収容した前記蛍光体含有封止材を加熱可能な加熱機構を有し、
前記シリコーン樹脂は、室温から前記シリコーン樹脂が２次架橋を形成する温度である２次架橋温度未満までの温度領域で可逆的に粘度が変化し、前記２次架橋温度以上の温度領域で全硬化することを特徴とするディスペンサー。
【請求項１６】
請求項１５に記載のディスペンサーを用いて、前記蛍光体含有封止材を、室温において、または前記２次架橋温度未満で加熱溶融しつつ、前記発光素子に吐出して、前記発光素子の表面に密着させる吐出工程と、
前記発光素子の表面に密着させた前記蛍光体含有封止材を、前記２次架橋温度以上で加熱して全硬化させる硬化工程とを含むことを特徴とする発光装置の製造方法。
【発明の詳細な説明】
【技術分野】
【０００１】
本発明は、発光素子を封止する蛍光体含有封止材の製造方法、蛍光体含有封止材、発光装置の製造方法およびディスペンサーに関するものである。
【背景技術】
【０００２】
ＬＥＤチップを備えた白色光を出射する現行の発光装置では、青色ＬＥＤチップと、該青色ＬＥＤチップの発光で励起されて黄色の蛍光を放出するＹＡＧ蛍光体（特許文献１を参照）とを用い、青色ＬＥＤチップから放出された青色光と、ＹＡＧ蛍光体から放出された黄色光とを混色して、白色光を出射している。【０００３】
このような発光装置では、ＬＥＤチップは、たとえばシリコーン樹脂等によって封止されており、このシリコーン樹脂中に蛍光体が分散されている。
【先行技術文献】
【特許文献】
【０００４】
【特許文献１】日本国公開特許公報「特開平１０−２４２５１３号公報（１９９８年０９月１１日公開）」
【発明の概要】
【発明が解決しようとする課題】
【０００５】
ここで、基板に形成されたキャビティ内に実装されたＬＥＤチップを封止する工程おいて、蛍光体を含む液状のシリコーン樹脂はディスペンサー等を用いて各キャビティ内に充填される。このとき、リコーン樹脂と蛍光体との比重差により、ディスペンサーのシリンジ内において蛍光体が沈降する場合がある。【０００６】
そのため、キャビティ内に充填されたシリコーン樹脂の蛍光体含有量に差が生じ、その結果、量産された発光装置間で色度のばらつきが生じるという課題がある。【０００７】
本発明は、上記の課題に鑑みてなされたものであって、その目的は、発光装置間の蛍光体含有量を均等化して、色度のばらつきを低減することが可能な蛍光体含有封止材の製造方法、蛍光体含有封止材、発光装置の製造方法およびディスペンサーを提供することにある。
【課題を解決するための手段】
【０００８】
上記の課題を解決するために、本発明の一態様に係る蛍光体含有封止材の製造方法は、１次架橋により半硬化したシリコーン樹脂の粉末と、蛍光体の粉末とを混合する混合工程と、前記混合工程にて混合した粉末混合物を、前記シリコーン樹脂が２次架橋を形成する温度である２次架橋温度未満で加熱溶融しつつ、１軸以上のスクリューを備えた混練押出装置で混練する混練工程と、前記混練工程にて混練した混練物を、少なくとも１つの貫通孔が形成された前記混練押出装置の排出口から紐状に押し出す押出工程とを含み、前記シリコーン樹脂は、室温から前記２次架橋温度未満までの温度領域で可逆的に粘度が変化し、前記２次架橋温度以上の温度領域で全硬化することを特徴とする。【０００９】
また、上記の課題を解決するために、本発明の一態様に係る蛍光体含有封止材は、１次架橋により半硬化したシリコーン樹脂に蛍光体含有封止材であって、前記シリコーン樹脂は、紐状に成形されており、且つ、室温から２次架橋を形成する温度である２次架橋温度未満までの温度領域で可逆的に粘度が変化し、前記２次架橋温度以上の温度領域で全硬化することを特徴とする。【００１０】
また、上記の課題を解決するために、本発明の一態様に係る発光装置の製造方法は、上方に向かって開口する複数のキャビティに発光素子が実装された基板の上方に、前記キャビティに対応する貫通孔が形成された多孔板を略平行に設置する設置工程と、前記多孔板上に、１次架橋により半硬化したシリコーン樹脂に、蛍光体の粉末を混練した蛍光体含有封止材を載置する載置工程と、前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、糸状に押し出された前記蛍光体含有封止材を所定の長さに切断して、前記キャビティに充填する充填工程と、前記キャビティに充填された前記蛍光体含有封止材を、前記２次架橋温度以上で加熱して硬化させる硬化工程とを含み、前記シリコーン樹脂は、室温から前記２次架橋温度未満までの温度領域で可逆的に粘度が変化し、前記２次架橋温度以上の温度領域で全硬化することを特徴とする。【００１１】
また、上記の課題を解決するために、本発明の一態様に係るディスペンサーは、１次架橋により半硬化したシリコーン樹脂に蛍光体の粉末が分散された蛍光体含有封止材を、基板に実装された発光素子に糸状に吐出するディスペンサーであって、前記蛍光体含有封止材を収容する収容部を備え、前記収容部は、収容した前記蛍光体含有封止材を加熱可能な加熱機構を有し、前記シリコーン樹脂は、室温から前記シリコーン樹脂が２次架橋を形成する温度である２次架橋温度未満までの温度領域で可逆的に粘度が変化し、前記２次架橋温度以上の温度領域で全硬化することを特徴とする。
【発明の効果】
【００１２】
本発明の一態様によれば、発光装置間の蛍光体含有量を均等化し、色度のばらつきを低減することが可能な蛍光体含有封止材の製造方法を提供できるという効果を奏する。【００１３】
本発明の一態様によれば、発光装置間の蛍光体含有量を均等化し、色度のばらつきを低減することが可能な蛍光体含有封止材を提供できるという効果を奏する。【００１４】
本発明の一態様によれば、発光装置間の蛍光体含有量を均等化し、色度のばらつきを低減することが可能な発光装置の製造方法を提供できるというと効果を奏する。【００１５】
本発明の一態様によれば、発光装置間の蛍光体含有量を均等化して、色度のばらつきを低減することが可能なディスペンサーを提供できるという効果を奏する。
【図面の簡単な説明】
【００１６】
【図１】図１は、実施形態１に係る発光デバイスの製造方法によって製造された発光デバイスの外観構成を示す斜視図である。
【図２】図２の（ａ）〜図２の（ｄ）は、図１に示される発光デバイスの製造工程のうち、キャビティ１２内に発光素子を実装する工程を示す概略図である。
【図３】図３の（ａ）〜図３の（ｃ）は、キャビティに蛍光体含有封止樹脂を充填する工程を示す概略図である。
【図４】図４は、図３の（ａ）に示される蛍光体含有封止樹脂に含まれるシリコーン樹脂の粘度特性を概念的に示すグラフである。
【図５】図５の（ａ）〜図５の（ｄ）は、キャビティへの蛍光体含有封止樹脂の充填から硬化させるまでの一連の工程におけるシリコーン樹脂の粘度変化を概念的に示すグラフである。
【図６】図６は、図３の（ｃ）に示される押出工程を示す断面図である。
【図７】図７は、図６に示されるカットプレートを示す断面図である。
【図８】図８は、多連キャビティ回路基板を分割する工程を示す概略図である。
【図９】図９の（ａ）〜図９の（ｃ）は、ブロック状の蛍光体含有封止樹脂の製造方法を示す概略図である。
【図１０】図１０の（ａ）および図１０の（ｂ）は、図９の（ａ）〜図９の（ｃ）に示される工程におけるシリコーン樹脂の粘度変化を説明するためのグラフである。
【図１１】図１１は、充填工程の変形例を示す断面図である。
【図１２】図１２は、ディスペンサーを用いて、蛍光体含有封止樹脂をキャビティに充填する工程を示す断面図である。
【図１３】図１３の（ａ）〜図１３の（ｄ）は、実施形態２に係る紐状の蛍光体含有封止樹脂の製造方法を示す概略図である。
【図１４】図１４の（ａ）〜図１４の（ｄ）は、紐状の蛍光体含有封止樹脂をシート状に加工する成形方法を示す概略図である。
【図１５】図１５の（ａ）および図１５の（ｂ）は、シート状の蛍光体含有封止樹脂を用いた発光デバイスの製造方法を示す断面図である。
【図１６】図１６は、実施形態３に係る発光デバイスの製造方法によって製造された発光デバイスの外観構成を示す斜視図である。
【図１７】図１７の（ａ）〜図１７の（ｃ）は、キャビティに蛍光体含有封止樹脂を充填する工程を示す概略図である。
【図１８】図１８は、図１７の（ｃ）に示される押出工程を示す断面図である。
【図１９】図１９の（ａ）〜図１９の（ｃ）は、ブロック状の蛍光体含有封止樹脂の製造方法を示す概略図である。
【図２０】図２０の（ａ）および図２０の（ｂ）は、図１９の（ａ）〜図１９の（ｃ）に示される工程におけるシリコーン樹脂の粘度変化を説明するためのグラフである。
【図２１】図２１は、可塑剤の添加の有無による、シリコーン樹脂の粘度および弾性率の変化を示す表である。
【図２２】図２２は、充填工程の変形例を示す断面図である。
【図２３】図２３は、ディスペンサーを用いて、蛍光体含有封止樹脂をキャビティに充填する工程を示す断面図である。
【図２４】図２４の（ａ）〜図２４の（ｄ）は、実施形態４に係る紐状の蛍光体含有封止樹脂の製造方法を示す概略図である。
【図２５】図２５の（ａ）〜図２５の（ｄ）は、紐状の蛍光体含有封止樹脂をシート状に加工する成形方法を示す概略図である。
【図２６】図２６の（ａ）および図２６の（ｂ）は、シート状の蛍光体含有封止樹脂を用いた発光デバイスの製造方法を示す断面図である。
【発明を実施するための形態】
【００１７】
〔実施形態１〕
本発明に係る発光装置の製造方法に関する実施の一形態について、図１〜図１２に基づいて説明すれば以下のとおりである。
【００１８】
＜発光デバイス１ａの構成＞
まず、本実施形態に係る発光デバイス（発光装置）１ａの構成について、図１を参照して説明する。
【００１９】
図１は、本実施形態に係る発光デバイスの製造方法によって製造された発光デバイス１ａの外観構成を示す斜視図である。図１に示すように、発光デバイス１ａは、一辺が１ｍｍ程度の直方体状のＭＩＤ（Ｍｏｌｄｅｄ Ｉｎｔｅｒｃｏｎｎｅｃｔｉｏｎ Ｄｅｖｉｃｅ、射出立体配線成形基板）である回路基板（基板）１１に、上方に向かって開口する矩形のキャビティ１２が形成されている。換言すると、キャビティ１２は回路基板１１の上面に形成された凹部である。このキャビティ１２内には、ＬＥＤチップ等の発光素子１３が実装されている。
【００２０】
発光素子１３の下面は、キャビティ１２の底部に設けられたマウント用配線パターン１４上に、導電性接着剤１５によって接続されている（ダイボンディング）。また、発光素子１３の上面は、キャビティ１２の底部に設けられた接続用配線パターン１６と、金線等によって構成された導電線１７により接続されている（ワイヤーボンディング）。
【００２１】
回路基板１１のキャビティ１２内は、光透過性を有するシリコーン樹脂によって構成された蛍光体含有封止樹脂（蛍光体含有封止材）２０によって封止されている。
【００２２】
なお、回路基板１１のキャビティ１２の内面は、リフレクター機能を有していても良い。これにより、発光デバイス１ａにおける光の利用効率を向上させることができる。
発光素子１３を回路基板１１に実装する方法は特に限定されず、ワイヤーボンディング法に代えて、たとえば、フリップチップ法等によって発光素子１３を回路基板１１に実装しても良い。
【００２３】
また、回路基板１１についても、リフレクターとして機能する光反射性樹脂によってリードフレームをインサート成形した構成や、表面が平らな回路基板上にリフレクター部材を貼り付けること等によってキャビティを形成した構成に置き換えても良い。
【００２４】
＜発光デバイス１ａの製造方法＞
次に、図１に示される発光デバイス１ａの製造方法について、図２〜図８を参照して説明する。
【００２５】
図２の（ａ）〜図２の（ｄ）は、図１に示される発光デバイス１ａの製造工程のうち、キャビティ１２内に発光素子１３を実装する工程を示す概略図である。
【００２６】
発光デバイス１ａの製造には、多数のキャビティ１２が縦方向および横方向にマトリクス状に形成された多連キャビティ回路基板（基板）１０が使用される。この多連キャビティ回路基板１０を使用することで、多数の発光デバイス１ａを同時に製造することができる。多連キャビティ回路基板１０は、たとえば、厚さが１．０ｍｍであり、各キャビティ１２の深さは０．６ｍｍである。
【００２７】
本実施形態に係る発光デバイス１ａの製造方法では、まず、図２の（ａ）に示すように、各キャビティ１２の底部に、マウント用配線パターン１４および接続用配線パターン１６をそれぞれ並べて設ける。
【００２８】
次に、図２の（ｂ）に示すように、多連キャビティ回路基板１０の各キャビティ１２の底部に設けたマウント用配線パターン１４上に、導電性接着剤１５を塗布する。
【００２９】
次に、図２の（ｃ）に示すように、マウント用配線パターン１４上に塗布された導電性接着剤１５上に発光素子１３をダイボンディングする。そして、図２の（ｄ）に示すように、発光素子１３の上面と、キャビティ１２の底部に設けた接続用配線パターン１６とを、金線等によって構成された導電線１７によってワイヤーボンディングする。
【００３０】
このようにして、多連キャビティ回路基板１０の各キャビティ１２内に、発光素子１３をダイボンディングおよびワイヤーボンディングにより実装した後、各キャビティ１２内を、蛍光体含有封止樹脂２０で封止する。
【００３１】
図３の（ａ）〜図３の（ｃ）は、キャビティ１２に蛍光体含有封止樹脂２０を充填する工程を示す概略図である。図４は、図３の（ａ）に示される蛍光体含有封止樹脂２０に含まれるシリコーン樹脂の粘度特性を概念的に示すグラフである。図５の（ａ）〜図５の（ｄ）は、キャビティ１２への蛍光体含有封止樹脂２０の充填から硬化させるまでの一連の工程におけるシリコーン樹脂の粘度変化を概念的に示すグラフである。
【００３２】
図３の（ａ）に示すように、ヒータープレート３１上に発光素子１３が実装された多連キャビティ回路基板１０を載置し、この多連キャビティ回路基板１０の上方にカットプレート３２と、多孔プレート３３と、ヒーターブロック３４とをこの順で積層する（設置工程）。そして、ブロック状の蛍光体含有封止樹脂２０を、多孔プレート３３上であり、且つ、ヒーターブロック３４の開口部３４ａ内に載置する（載置工程）。
【００３３】
蛍光体含有封止樹脂２０は、蛍光体がシリコーン樹脂に均一に分散されたものである。このシリコーン樹脂は、後述する２次架橋温度未満の所定の温度、時間の付加によって１次架橋し、シリコーン樹脂よりも比重の大きい粒子（たとえば、蛍光体等）を含有させても完全に沈降しきらない程度かつ加工が可能な粘度（１００Ｐａ・Ｓ以上１Ｅ+５Ｐａ・Ｓ以下）を有する液状ではない状態を維持する。なお、１次架橋とは架橋点を有し、所定の硬化条件（所定の温度、時間の付加）によりさらに硬化が進行しうる室温において液状でない状態を指す。
【００３４】
図４に示すように、このシリコーン樹脂は、室温Ｔ０（約２５℃）における粘度が粘度Ｖ０である（図中Ｐ０を参照）。粘度Ｖ０は、室温Ｔ０において蛍光体含有封止樹脂２０の形状を維持可能な粘度である。
【００３５】
このシリコーン樹脂を室温Ｔ０から、シリコーン樹脂が２次架橋を形成する温度である２次架橋温度Ｔ１（約１２５℃）近くまで加熱した場合、シリコーン樹脂の粘度は低下し、２次架橋温度Ｔ１直前における粘度は粘度Ｖ１となる（図中Ｐ１を参照）。粘度Ｖ１は、シリコーン樹脂が流動可能に溶融した粘度である。
【００３６】
室温Ｔ０から２次架橋温度Ｔ１未満の温度領域におけるシリコーン樹脂の粘度変化は、熱可逆的な変化である。そのため、２次架橋温度Ｔ１近傍から室温Ｔ０まで温度を低下させた場合、シリコーン樹脂の粘度は高くなり、室温Ｔ０において元の粘度Ｖ０に戻る。従って、室温Ｔ０から２次架橋温度Ｔ１未満の温度領域において温度を変化させることで、シリコーン樹脂の粘度を、粘度Ｖ０から粘度Ｖ１の間で繰り返し調整することができる。
【００３７】
一方、シリコーン樹脂を２次架橋温度Ｔ１以上で加熱した場合、シリコーン樹脂に２次架橋が形成され硬化する。なお、硬化後のシリコーン樹脂の粘度は実質的に定義することはできないが、仮に硬化後のシリコーン樹脂の粘度を粘度Ｖ２と概念的に定義した場合、シリコーン樹脂の粘度は粘度Ｖ１から粘度Ｖ２まで上昇する（図中Ｐ２を参照）。すなわち、粘度Ｖ２は、シリコーン樹脂が２次架橋を形成したときの２次架橋温度Ｔ１における粘度を概念的に定義したものである。
【００３８】
２次架橋後におけるシリコーン樹脂に対して、２次架橋温度Ｔ１から温度を上昇または下降させた場合、２次架橋温度Ｔ１における粘度、弾性等の物性に変化が起こるが（高分子特性）、２次架橋前のシリコーン樹脂に比べて、粘度および弾性率は相対的に高くなる（ただし、図中のＰ３では、便宜上、粘度Ｖ２を維持するものとして記載している）。
【００３９】
なお、２次架橋とはこれに限らないが合成時とは異なる反応触媒による架橋反応等により、さらに硬化が進行することを指し、上述のように温度によって可逆的な粘性変化が生じない状態をいう。
【００４０】
蛍光体含有封止樹脂２０には、必要な光学的特性に応じて、種々の蛍光体が混練されて、蛍光体の濃度（含有率）が調整されるが、このシリコーン樹脂を用いれば、２次架橋前の状態であればその粘度を繰り返し調整することができるので、後述するように、蛍光体の分散状態が均一な蛍光体含有封止樹脂２０を形成することができる。
【００４１】
蛍光体含有封止樹脂２０に含まれるシリコーン樹脂には、たとえば、Ｄｏｗ Ｃｏｒｎｉｎｇ社の商品名「ＴＸ−２５０６シリーズ」を好適に用いることができる。なお、ブロック状の蛍光体含有封止樹脂２０の製造方法については後述する。
【００４２】
ヒーターブロック３４は、室温Ｔ０から蛍光体含有封止樹脂２０を加熱溶融できる２次架橋温度Ｔ１未満の温度範囲を含む温度調整機能を備えたものである。ヒーターブロック３４は、貫通した開口部３４ａを有する枠状部材であり、この開口部３４ａ内に蛍光体含有封止樹脂２０が配置される。
【００４３】
多孔プレート３３は、複数の多孔プレート貫通孔（貫通孔）３３ａが形成されたものである。多孔プレート貫通孔３３ａは、キャビティ１２に対応する位置に形成されており、後述するように、プランジャー３５による加圧により、多孔プレート貫通孔３３ａから蛍光体含有封止樹脂２０が各キャビティ１２に向けて押し出される。
【００４４】
カットプレート３２は、多孔プレート貫通孔３３ａから押し出された蛍光体含有封止樹脂２０を所定の長さに切断するものである。カットプレート３２には、多孔プレート貫通孔３３ａに対応するカットプレート貫通孔３２ａが形成されており、カットプレート３２を図中の矢印の方向に偏心運動させることにより、カットプレート貫通孔３２ａに設けられたブレード（刃）３２ｂ（図７を参照）で蛍光体含有封止樹脂２０を所定の長さに切断する。
【００４５】
ヒータープレート３１は、載置された多連キャビティ回路基板１０を加熱するものである。ヒータープレート３１は、たとえば、２次架橋温度Ｔ１以下の温度領域で多連キャビティ回路基板１０を加熱する。
【００４６】
このような各部材を上述のように設置した後、ヒーターブロック３４によって多孔プレート３３に載置された蛍光体含有封止樹脂２０を加熱溶融して、蛍光体含有封止樹脂２０の粘度を低下させる。このとき、図５の（ａ）に示すように、室温Ｔ０から２次架橋温度Ｔ１近傍の温度Ｔ４（たとえば、８０℃以上１２０℃未満）まで蛍光体含有封止樹脂２０を加熱することで、シリコーン樹脂の粘度を、蛍光体の沈降を抑えつつ流動可能な粘度Ｖ４まで低下させる（図中Ｐ４を参照）。
【００４７】
次に、図３の（ｂ）に示すように、プランジャー３５を用いて、多孔プレート３３に載置された蛍光体含有封止樹脂２０を多連キャビティ回路基板１０に向けて加圧する。これにより、図３の（ｃ）に示すように、多孔プレート３３の多孔プレート貫通孔３３ａから蛍光体含有封止樹脂２０が各キャビティ１２に向けて糸状に押し出される（押出工程）。
【００４８】
図６は、図３の（ｃ）に示される押出工程を示す断面図である。図６に示すように、プランジャー３５の加圧により、蛍光体含有封止樹脂２０は、多孔プレート３３の多孔プレート貫通孔３３ａから糸状に押し出される。そして、糸状の蛍光体含有封止樹脂２０が所定の長さに達したとき、カットプレート３２を偏心回転させることにより、多孔プレート貫通孔３３ａから糸状に押し出された蛍光体含有封止樹脂２０に切断する。これにより、各キャビティ１２に所定の長さに切断された、蛍光体含有量の等しい蛍光体含有封止樹脂２０を同時に充填することができる（充填工程）。
【００４９】
なお、多孔プレート貫通孔３３ａの寸法ｄを、キャビティ１２の開口部の寸法Ｄよりも小さくすることで、キャビティ１２に蛍光体含有封止樹脂２０が充填し易くなる。また、糸状に押し出された蛍光体含有封止樹脂２０の長さを調整することで、キャビティ１２の容積に合わせた適量の蛍光体含有封止樹脂２０を充填し易くなる。
【００５０】
図７は、図６に示されるカットプレート３２を示す断面図である。図７に示すように、カットプレート３２は、カットプレート貫通孔３２ａの多孔プレート３３側の縁部がブレード（刃）３２ｂになっている。そのため、カットプレート３２を偏心回転させることにより、ブレード３２ｂによって糸状に押し出された蛍光体含有封止樹脂２０を切断することができる。このとき、ヒータープレート３１は、キャビティ１２内に配置された蛍光体含有封止樹脂２０がキャビティ１２の内面に密接するように、多連キャビティ回路基板１０を加熱して蛍光体含有封止樹脂２０を軟化させる。この充填工程における多連キャビティ回路基板１０の温度は、２次架橋温度Ｔ１に達している必要はなく、蛍光体含有封止樹脂２０がキャビティ１２の内部に密接し易くなる程度に、蛍光体含有封止樹脂２０を軟化させる温度であれば良い。
【００５１】
各キャビティ１２に蛍光体含有封止樹脂２０が充填された後、図５の（ｂ）に示すように、ヒータープレート３１によって２次架橋温度Ｔ１（たとえば、１２５℃）で加熱する（図中Ｐ１を参照）。これにより、図５の（ｃ）に示すように、シリコーン樹脂が２次架橋を形成して硬化が始まる（硬化工程：図中Ｐ２を参照）。このとき、キャビティ１２に充填された蛍光体含有封止樹脂２０は、ヒータープレート３１によりキャビティ１２の底部側から硬化し始める。そのため、蛍光体含有封止樹脂２０の硬化収縮による応力を蛍光体含有封止樹脂２０の上部、すなわち、キャビティ１２の開口部側に分布させることができるため、クラック等の発生を抑制して、発光デバイス１ａの信頼性を向上させることができる。
【００５２】
そして、多連キャビティ回路基板１０をオーブン等で２次架橋温度Ｔ１以上（たとえば、１２５℃以上１７０℃以下）に加熱することにより、シリコーン樹脂を完全に硬化させる。その後、多連キャビティ回路基板１０をオーブン等から取り出して、室温Ｔ０まで温度を低下させる。このとき、図５の（ｄ）に示すように、温度が室温Ｔ０まで低下した場合でも、２次架橋が形成されたシリコーン樹脂の粘度はＶ２となる（図中Ｐ３を参照）。
【００５３】
図８は、多連キャビティ回路基板１０を分割する工程を示す概略図である。図８に示すように、各キャビティ１２に実装された発光素子１３が２次架橋を形成した蛍光体含有封止樹脂２０によって封止されると、多連キャビティ回路基板１０を、１つのキャビティ１２毎にそれぞれ分割する。これにより、蛍光体含有量が均一な複数の発光デバイス１ａを同時に製造することができる。
【００５４】
このようにして製造された発光デバイス１ａ間の色度分布範囲は、マクアダム楕円２−ステップの色度管理基準を満たすことができる。マクアダム楕円とは、特定の中心色に対する識別変動の標準偏差をｘｙ色度図に表したものであり、人の目では色度のばらつきが識別できないレベルを実現することができる。
【００５５】
このように、本実施形態に係る発光デバイスの製造方法によれば、発光デバイス１ａ間の蛍光体含有量を均等化して、色度のばらつき（色度分布の範囲）を比べて低減することができる。
【００５６】
なお、上記押出工程において、ヒーターブロック３４によって蛍光体含有封止樹脂２０を加熱することで、シリコーン樹脂の粘度を蛍光体の沈降を押さえつつ流動可能な粘度Ｖ４まで低下させている。しかし、押し出しの圧力を高めることにより、ヒーターブロック３４の温度を上げずに室温Ｔ０で蛍光体含有封止樹脂２０を押し出すことは可能であり、ヒーターブロック３４を室温Ｔ０のままとしても良い。
【００５７】
＜ブロック状の蛍光体含有封止樹脂２０の製造方法＞
次に、本実施形態に係る発光デバイスの製造方法に用いられるブロック状の蛍光体含有封止樹脂２０の製造方法について、図９および図１０を参照して説明する。
【００５８】
図９の（ａ）〜図９の（ｃ）は、ブロック状の蛍光体含有封止樹脂２０の製造方法を示す概略図であり、図１０の（ａ）および図１０の（ｂ）は、図９の（ａ）〜図９の（ｃ）に示される工程におけるシリコーン樹脂の粘度変化を説明するためのグラフである。
【００５９】
まず、図９の（ａ）に示すように、１次架橋が形成されたシリコーン樹脂２１の粉末と蛍光体２２の粉末とを、混合状態が均一になるまで十分にドライミキシングして粉末混合物２４を得る。
【００６０】
次に、図９の（ｂ）に示すように、粉末混合物２４を容器に収容して、図１０の（ａ）に示すように、室温Ｔ０から温度Ｔ５（たとえば、４０以上６０℃未満）まで加熱することでシリコーン樹脂２１を溶融し、蛍光体２２の沈降を抑えつつ混練可能な粘度Ｖ５まで低下させて（図１０の（ａ）中Ｐ５を参照）、シリコーン樹脂２１に蛍光体２２を混練する。
【００６１】
このとき、加熱溶融したシリコーン樹脂２１同士が融合し、蛍光体２２を巻き込みながら混練される。また、上述のとおり、シリコーン樹脂２１の粘度を、蛍光体２２の沈降を抑えつつ混練可能な粘度Ｖ５まで低下させた状態で混練することにより、シリコーン樹脂２１中の蛍光体２２の分散状態を維持することができる。
【００６２】
そして、図１０の（ｂ）に示すように、温度Ｔ５から室温Ｔ０まで温度を低下させることで、シリコーン樹脂２１に蛍光体２２を均一に分散させたブロック状の蛍光体含有封止樹脂２０を製造することができる。
【００６３】
なお、本実施形態では、蛍光体含有封止樹脂２０に含まれる蛍光体２２を１種類としたが、発光色、粒径または比重等が異なる２種類以上の蛍光体２２を用いても良い。例えば、赤色発光蛍光体および緑色発光蛍光体の組み合わせを含む蛍光体含有封止樹脂２０を製造し、青色のＬＥＤチップ（発光素子１３）に適用しても良い。また、青色発光蛍光体および黄色発光蛍光体の組み合わせを含む蛍光体含有封止樹脂２０を製造し、青紫色のＬＥＤチップに適用しても良い。
【００６４】
この場合であっても、１次架橋が形成されたシリコーン樹脂２１の粉末と２種類以上の蛍光体２２の粉末とを、混合状態が均一になるまでドライミキシングして粉末混合物２４を得る。
【００６５】
その後、シリコーン樹脂２１を２次架橋温度Ｔ１未満で加熱溶融し、２種類以上の蛍光体２２の沈降を抑えつつ混練可能な粘度まで低下させて、シリコーン樹脂２１に２種類以上の蛍光体２２を混練する。
【００６６】
このとき、加熱溶融したシリコーン樹脂２１同士が融合し、融合したシリコーン樹脂２１中に２種類以上の蛍光体２２を巻き込みながら混練する。また、上述のとおり、シリコーン樹脂２１の粘度を、２種類以上の蛍光体２２の沈降を抑えつつ混練可能な粘度まで低下させた状態で混練することにより、シリコーン樹脂２１中の２種類以上の蛍光体２２の分散状態を維持することができる。
【００６７】
そして、温度を室温Ｔ０まで低下させることで、シリコーン樹脂２１に２種類以上の蛍光体２２を均一に分散させたブロック状の蛍光体含有封止樹脂２０を製造することができる。
【００６８】
また、本実施形態では、波長変換物質として蛍光体２２を用いたが、他の波長変換物質を用いても良い。波長変換物質とは、発光素子１３から出射された光を波長変換して異なる波長の光を放出する機能を有するものである。
【００６９】
さらに、本実施形態では、多数のキャビティ１２が形成された多連キャビティ回路基板１０を使用したが、多連キャビティ回路基板１０に代えて平坦な表面を有する平面回路基板を使用しても良い。
【００７０】
＜実施形態１の総括＞
以上のように、本実施形態に係る発光デバイス１ａの製造方法は、上方に向かって開口する複数のキャビティ１２に発光素子１３が実装された多連キャビティ回路基板１０の上方に、キャビティ１２に対応する多孔プレート貫通孔３３ａが形成された多孔プレート３３を略平行に設置する設置工程と、多孔プレート３３上に、１次架橋により半硬化したシリコーン樹脂に、蛍光体の粉末を混練した蛍光体含有封止樹脂２０を載置する載置工程と、蛍光体含有封止材を、シリコーン樹脂が２次架橋を形成する温度である２次架橋温度Ｔ１未満で加熱溶融しつつ、多孔プレート貫通孔３３ａから多連キャビティ回路基板１０に向けて糸状に押し出す押出工程と、糸状に押し出された蛍光体含有封止樹脂２０を所定の長さに切断して、キャビティ１２に充填する充填工程と、キャビティ１２に充填された蛍光体含有封止樹脂２０を、２次架橋温度以上で加熱して硬化させる硬化工程とを含み、シリコーン樹脂は、室温Ｔ０から２次架橋温度Ｔ１未満までの温度領域で可逆的に粘度が変化し、２次架橋温度Ｔ１以上の温度領域で全硬化するものである。
【００７１】
本実施形態に係る発光デバイス１ａの製造方法では、上記の特性を有するシリコーン樹脂を使用しているため、室温Ｔ０から２次架橋温度Ｔ１未満までの温度領域において温度を変化させることにより、シリコーン樹脂の粘度を繰り返し調整することができる。
【００７２】
そのため、溶融したシリコーン樹脂２１に蛍光体２２の粉末を混練する際、混練された蛍光体２２の分散状態が維持できる程度にシリコーン樹脂２１の粘度を調整することにより、シリコーン樹脂２１に混練された蛍光体２２の沈降を抑制することが可能となる。したがって、蛍光体２２をシリコーン樹脂２１に均一に分散させた蛍光体含有封止樹脂２０を得ることができる。
【００７３】
そして、この蛍光体含有封止樹脂２０を、２次架橋温度Ｔ１未満で加熱溶融しつつ、多孔プレート貫通孔３３ａから多連キャビティ回路基板１０に向けて糸状に押し出して、所定の長さに切断することにより、各キャビティ１２に同量の蛍光体含有封止樹脂２０を同時に充填（ポッティング）することができる。ここで、各キャビティ１２に充填された所定の長さの蛍光体含有封止樹脂２０における蛍光体含有量は均等であるため、この蛍光体含有封止樹脂２０を２次架橋温度以上で加熱してシリコーン樹脂を全硬化させることにより、各発光素子１３を蛍光体含有量が均等化された蛍光体含有封止樹脂２０によって封止することができる。
【００７４】
それゆえ、本実施形態によれば、発光デバイス１ａ間の蛍光体含有量を均等化し、色度のばらつきを低減することが可能な発光デバイスの製造方法を実現することができる。
【００７５】
また、本実施形態に係る発光デバイス１ａの製造方法によれば、多連キャビティ回路基板１０に形成されたキャビティ１２の数や寸法等に応じて、多孔プレート３３に多孔プレート貫通孔３３ａを形成することにより、各種の発光デバイス１ａの製造に容易に対応することが可能となるため、発光デバイス１ａの製造コストを低減することができる。
【００７６】
＜変形例＞
（変形例１）
図１１は、充填工程の変形例を示す断面図である。図１１に示すように、多孔プレート３３を、多連キャビティ回路基板１０に対して垂直な方向に、多連キャビティ回路基板１０から離間するように移動させることにより、多孔プレート貫通孔３３ａから糸状に押し出された蛍光体含有封止樹脂２０を切断しても良い。
【００７７】
この場合、多連キャビティ回路基板１０を加熱しておくことが好ましい。これにより、多連キャビティ回路基板１０に到達した、糸状に押し出された蛍光体含有封止樹脂２０の下端部を該熱によってキャビティ１２の底部に付着させることができる。そのため、糸状の蛍光体含有封止樹脂２０の下端部がキャビティ１２に到達したタイミングで、多孔プレート３３を上昇させることにより、糸状の蛍光体含有封止樹脂２０を切断して、各キャビティ１２に充填することができる。なお、多孔プレート３３に代えて、多連キャビティ回路基板１０を下降させることにより蛍光体含有封止樹脂２０を切断しても良い。
【００７８】
この切断方法によれば、カットプレート３２およびカットプレート３２を偏心回転させる駆動装置等を用いることなく、蛍光体含有封止樹脂２０を切断することができる。
【００７９】
また、多孔プレート３３と多連キャビティ回路基板１０との間に圧縮した空気を噴射することにより、蛍光体含有封止樹脂２０を切断することも可能である。
【００８０】
この場合であっても、多連キャビティ回路基板１０を加熱しておき、糸状に押し出された蛍光体含有封止樹脂２０の下端部がキャビティ１２に到達したタイミングで、多孔プレート３３と多連キャビティ回路基板１０との間に圧縮した空気を噴射することにより、糸状に押し出された蛍光体含有封止樹脂２０を切断して、各キャビティ１２に充填することができる。
【００８１】
（変形例２）
図１２は、ディスペンサー３６を用いて、蛍光体含有封止樹脂２０をキャビティ１２に充填する工程を示す断面図である。図１２に示すように、シリンジ３６ａを有するディスペンサー３６を用いて、蛍光体含有封止樹脂２０をキャビティ１２に充填しても良い。
【００８２】
ディスペンサー３６は、１次架橋により半硬化したシリコーン樹脂に蛍光体の粉末が混練された蛍光体含有封止樹脂２０をシリンジ３６ａに収容可能な形状に再加工し、シリンジ３６ａに収容した蛍光体含有封止樹脂２０を、多連キャビティ回路基板１０に実装された発光素子１３に糸状に吐出するものである。
【００８３】
ディスペンサー３６は、蛍光体含有封止樹脂２０を収容するシリンジ（収容部）３６ａを備える。このディスペンサー３６は、シリンジ３６ａにエアもしくはピストンで加圧して、収容した蛍光体含有封止樹脂２０を吐出し、キャビティ１２に蛍光体含有封止樹脂２０を充填するものである（吐出工程）。なお、エアもしくはピストンで加圧する際には、シリコーン樹脂の２次架橋温度未満で蛍光体含有封止樹脂２０を加熱溶融しつつ吐出しても良く、室温Ｔ０のまま吐出しても良い。
【００８４】
ただし、シリコーン樹脂の２次架橋温度未満で蛍光体含有封止樹脂２０を加熱溶融しつつ吐出する場合には、シリンジ３６ａに収容された蛍光体含有封止樹脂２０の粘度が蛍光体を沈降させない程度となるように、シリンジ３６ａによる加熱温度を制御する。これにより、従来のように、シリコーン樹脂と蛍光体との比重差により、シリンジ３６ａ内において蛍光体が沈降することを抑制することができ、蛍光体のほぼ均一な分散状態が維持できる。
【００８５】
そのため、ディスペンサー３６を用いた吐出工程の初めと終わりで蛍光体含有封止樹脂２０の蛍光体濃度がほとんど変動することなく、蛍光体含有封止樹脂２０を各キャビティ１２に充填できる。また、室温Ｔ０のまま吐出する場合には、蛍光体含有封止樹脂２０の粘度低下は生じないので、加熱溶融する場合と同様にディスペンサー３６を用いた吐出工程の初めと終わりで蛍光体含有封止樹脂２０の蛍光体濃度がほとんど変動することなく、蛍光体含有封止樹脂２０を各キャビティ１２に充填できる。
【００８６】
そして、キャビティ１２に充填した蛍光体含有封止樹脂２０を、ヒータープレート３１およびオーブン等によって２次架橋温度以上で加熱して、蛍光体含有封止樹脂２０に含まれるシリコーン樹脂を全硬化させることにより、各キャビティ１２間で蛍光体含有量が均等化された蛍光体含有封止樹脂２０によって、各発光素子１３を封止することができる。
【００８７】
このように、ディスペンサー３６を用いた場合であっても、発光デバイス１ａ間の蛍光体含有量を均等化し、色度のばらつきを低減することが可能な発光デバイスの製造方法を実現することができる。
【００８８】
なお、ディスペンサー３６を用いて、キャビティ１２が形成されていない、表面が平坦な回路基板に実装された複数の発光素子１３に対して各発光素子１３を個別に、もしく数個の発光素子１３単位ごとに封止するように蛍光体含有封止樹脂２０を吐出しても良い。
【００８９】
この場合であっても、発光素子１３の表面に蛍光体含有封止樹脂２０を密着させた状態で、ヒータープレート３１およびオーブン等によって２次架橋温度以上で加熱して、蛍光体含有封止樹脂２０に含まれるシリコーン樹脂を全硬化させることにより、各発光素子１３を蛍光体含有量が均等化された蛍光体含有封止樹脂２０によって封止することができる。
【００９０】
〔実施形態２〕
本発明に係る発光装置の製造方法に関する第２の実施の一形態について、図１３〜図１５に基づいて説明すれば以下のとおりである。なお、説明の便宜上、上述した実施形態にて説明した図面と同じ機能を有する部材については、同じ符号を付記し、その説明を省略する。
【００９１】
本実施形態に係る発光デバイスの製造方法は、まず、紐状の蛍光体含有封止樹脂２０を製造し、この紐状の蛍光体含有封止樹脂２０を加工したものを用いて発光素子１３を封止する点において、実施形態１と異なっている。
【００９２】
＜紐状の蛍光体含有封止樹脂２０の製造方法＞
まず、紐状の蛍光体含有封止樹脂２０の製造方法について、図１３を参照して説明する。
【００９３】
図１３の（ａ）〜図１３の（ｄ）は、紐状の蛍光体含有封止樹脂２０の製造方法を示す概略図である。
【００９４】
図１３の（ａ）に示すように、まず、１次架橋が形成されたシリコーン樹脂２１の粉末と蛍光体２２の粉末とを、混合状態が均一になるまでドライミキシングして粉末混合物２４を得る（混合工程）。
【００９５】
次に、図１３の（ｂ）に示すように、粉末混合物２４を二軸スクリュー押出装置（混練押出装置）３７に投入して、２次架橋温度Ｔ１未満で加熱溶融しつつ混練する（混練工程）。
【００９６】
二軸スクリュー押出装置３７は、平行に設けられた２つのスクリュー３７ａを備えており、この２つのスクリュー３７ａがそれぞれ逆方向に回転することにより、加熱によりシリコーン樹脂を溶融しつつ、粉末混合物２４を混練する。
【００９７】
この加熱と混練により、図１３の（ｃ）に示すように、粉末混合物２４は、溶融したシリコーン樹脂に蛍光体が均一に分散された混練物２５となる。この混練物２５を、二軸スクリュー押出装置３７の排出口（貫通孔）３７ｂから紐状に押し出すことにより、図１３の（ｄ）に示すように、蛍光体がシリコーン樹脂に均一に分散された紐状の蛍光体含有封止樹脂２０を製造することができる。
【００９８】
このように、蛍光体がシリコーン樹脂に均一に分散された蛍光体含有封止樹脂２０を紐状に成形（成型）することにより、たとえば、紐状の蛍光体含有封止樹脂２０を同じ長さに切断することで、蛍光体含有量の等しい複数の蛍光体含有封止樹脂２０を容易に得ることができる。そのため、これらの蛍光体含有封止樹脂２０を用いて発光素子１３を封止することにより、発光デバイス間の蛍光体含有量を均等化し、色度のばらつきを低減することができる。
【００９９】
また、蛍光体含有封止樹脂２０を紐状とすることにより、たとえば、バルク状の蛍光体含有封止樹脂２０に比べて、加熱時のシリコーン樹脂の溶融効率を向上させることができる。そのため、蛍光体を沈降させないように２次架橋温度Ｔ１未満で紐状の蛍光体含有封止樹脂２０を加熱溶融することで、蛍光体をシリコーン樹脂に均一に分散させた状態を維持したまま、紐状の蛍光体含有封止樹脂２０を所望の形状に容易に加工することができる。
【０１００】
なお、本実施形態では、２つのスクリュー３７ａを備えた二軸スクリュー押出装置３７を用いたが、二軸スクリュー押出装置３７に代えて、１つのスクリュー３７ａを備えた一軸スクリュー押出装置を用いても良い。また、二軸スクリュー押出装置３７に代えて、３つ以上のスクリュー３７ａを備えた多軸スクリュー押出装置を用いても良い。これにより、粉末混合物２４の混練効率、および混練物２５の押し出し効率を向上させることができる。
【０１０１】
なお、二軸スクリュー押出装置３７の排出口３７ｂの数、寸法および形状は特に限定されず、必要に応じて適宜変更可能である。
【０１０２】
また、本実施形態では、蛍光体含有封止樹脂２０に含まれる蛍光体２２を１種類としたが、発光色、粒径または比重等が異なる２種類以上の蛍光体２２を用いても良い。例えば、赤色発光蛍光体および緑色発光蛍光体の組み合わせを含む蛍光体含有封止樹脂２０を製造し、青色のＬＥＤチップ（発光素子１３）に適用しても良い。また、青色発光蛍光体および黄色発光蛍光体の組み合わせを含む蛍光体含有封止樹脂２０を製造し、青紫色のＬＥＤチップに適用しても良い。
【０１０３】
この場合であっても、１次架橋が形成されたシリコーン樹脂２１の粉末と２種類以上の蛍光体２２の粉末とを、混合状態が均一になるまでドライミキシングして粉末混合物２４を得る。
【０１０４】
その後、粉末混合物２４を二軸スクリュー押出装置（混練押出装置）３７に投入して、２次架橋温度Ｔ１未満で加熱溶融しつつ混練する。二軸スクリュー押出装置３７は、平行に設けられた２つにスクリュー３７ａを備えており、この２つのスクリュー３７ａがそれぞれ逆方向に回転することにより、加熱によってシリコーン樹脂２１を溶融しつつ、粉末混合物２４を混練する。
【０１０５】
この加熱と混練とにより、粉末混合物２４は、溶融したシリコーン樹脂２１に２種類以上の蛍光体２２が均一に分散された混練物２５となる。この混練物２５を二軸スクリュー押出装置３７の排出口３７ｂから紐状に押し出すことにより、２種類以上の蛍光体２２がシリコーン樹脂２１に均一に分散された紐状の蛍光体含有封止樹脂２０を製造することができる。
【０１０６】
さらに、本実施形態では、波長変換物質として蛍光体２２を用いたが、他の波長変換物質を用いても良い。波長変換物質とは、発光素子１３から出射された光を波長変換して異なる波長の光を放出する機能を有するものである。
【０１０７】
＜シート状の蛍光体含有封止樹脂２０の成形方法＞
次に、紐状の蛍光体含有封止樹脂２０を、シート状に加工する成形方法（加工工程）について、図１４を参照して説明する。
【０１０８】
図１４の（ａ）〜図１４の（ｄ）は、紐状の蛍光体含有封止樹脂２０をシート状に加工する成形方法を示す概略図である。以下では、ヒートプレスにより、紐状の蛍光体含有封止樹脂２０をシート状に加工する成形方法について説明する。
【０１０９】
まず、図１４の（ａ）に示すように、紐状の蛍光体含有封止樹脂２０をヒータープレート３１に配置する。そして、図１４の（ｂ）に示すように、紐状の蛍光体含有封止樹脂２０を２次架橋温度Ｔ未満で加熱溶融して、蛍光体２２を沈降させない程度にシリコーン樹脂の粘度を低下させる。
【０１１０】
次に、図１４の（ｃ）に示すように、２次架橋温度Ｔ１未満で加熱された加圧プレート３９によって蛍光体含有封止樹脂２０を加圧する。このとき、ヒータープレート３１と加圧プレート３９との間に配置されたスペーサ３８によって、蛍光体含有封止樹脂２０の厚みが調整される。そして、蛍光体含有封止樹脂２０の温度を室温Ｔ０まで低下させることにより、図１４の（ｄ）に示すように、蛍光体が均一に分散されたシート状の蛍光体含有封止樹脂２０を得ることができる。
【０１１１】
＜発光デバイス１ｂの製造方法＞
次に、シート状の蛍光体含有封止樹脂２０を用いた発光デバイス（発光装置）１ｂの製造方法について、図１５を参照して説明する。
【０１１２】
図１５の（ａ）および図１５の（ｂ）は、シート状の蛍光体含有封止樹脂２０を用いた発光デバイス１ｂの製造方法を示す断面図である。発光デバイス１ｂの製造には、平面回路基板１０ａの平坦な表面に発光素子１３が縦方向および横方向にマトリクス状に実装された平面回路基板１０ａが使用される。この平面回路基板１０ａを使用することで、多数の発光デバイス１ｂを同時に製造することができる。
【０１１３】
図１５の（ａ）に示すように、ヒータープレート３１上に、複数の発光素子１３が実装された平面回路基板１０ａと、シート状の蛍光体含有封止樹脂２０とをこの順で積層する。そして、ヒータープレート３１によって平面回路基板１０ａを加熱することにより、シート状の蛍光体含有封止樹脂２０を、２次架橋温度Ｔ１未満で加熱溶融して、蛍光体含有封止樹脂２０に含有されている蛍光体２２を沈降させない程度にシリコーン樹脂の粘度を低下させるとともに、２次架橋温度Ｔ１未満で加熱された加圧プレート３９によってシート状の蛍光体含有封止樹脂２０を平面回路基板１０ａの方向に加圧する。これにより、シート状の蛍光体含有封止樹脂２０を、発光素子１３の上面および側面に密着させることができる。
【０１１４】
次に、この状態で、ヒータープレート３１によってシート状の蛍光体含有封止樹脂２０を２次架橋温度Ｔ１で加熱することにより、シリコーン樹脂に２次架橋が形成させて全硬化させる。さらに、平面回路基板１０ａをオーブン等で２次架橋温度Ｔ１以上の温度で加熱することで、シリコーン樹脂を完全に硬化させた後、平面回路基板１０ａを取り出して、室温Ｔ０まで温度を低下させる。
【０１１５】
そして、図１５の（ｂ）に示すように、平面回路基板１０ａを、１つの発光素子１３毎にそれぞれ分割することにより、蛍光体含有量が均等化された複数の発光デバイス１ｂを製造することができる。
【０１１６】
なお、シート状の蛍光体含有封止樹脂２０を使用する本実施形態の方法（シート法）は、複数の発光デバイスが連なった分割前の発光デバイスにおける各発光素子１３の封止に適用される。一方、プランジャー３５を用いて蛍光体含有封止樹脂２０を糸状に押し出す実施形態１の方法（プランジャー法）は、分割前の発光デバイスにおける各発光素子１３の封止のみならず、個々に分割された発光デバイスにおける各発光素子１３の封止にも適用可能である。
【０１１７】
＜実施形態２の総括＞
以上のように、本実施形態に係る紐状の蛍光体含有封止樹脂２０の製造方法は、１次架橋により半硬化したシリコーン樹脂２１の粉末と、蛍光体２２の粉末とを混合する混合工程と、混合工程にて混合した粉末混合物２４を、二軸スクリュー押出装置３７の排出口３７ｂから紐状に押し出す押出工程とを含み、シリコーン樹脂２１は、室温Ｔ０から２次架橋温度Ｔ１未満までの温度領域で可逆的に粘度が変化し、２次架橋温度Ｔ１以上の温度領域で全硬化するものである。
【０１１８】
本実施形態に係る紐状の蛍光体含有封止樹脂２０の製造方法では、上記の特性を有するシリコーン樹脂２１を使用しているため、室温Ｔ０から２次架橋温度Ｔ１未満までの温度領域において温度を変化させることにより、シリコーン樹脂の粘度を繰り返し調整することができる。
【０１１９】
そのため、粉末混合物２４を二軸スクリュー押出装置３７を用いて加熱溶融しつつ混練する際、混練された蛍光体２２の分散状態が維持できる程度にシリコーン樹脂２１の粘度を調整することにより、混練物２５における蛍光体２２の沈降を抑制することが可能となる。したがって、混練物２５を、少なくとも１つ以上の貫通孔か形成された排出口３７ｂから紐状に押し出すことにより、蛍光体２２をシリコーン樹脂２１に均一に分散させた紐状の蛍光体含有封止樹脂２０を製造することができる。
【０１２０】
このようにして製造された紐状の蛍光体含有封止樹脂２０によれば、たとえば、蛍光体含有封止樹脂２０を同じ長さに切断することで、蛍光体含有量の等しい複数の蛍光体含有封止樹脂２０を容易に得ることができる。そのため、これらの蛍光体含有封止樹脂２０を用いて発光素子１３を封止することにより、発光デバイス間の蛍光体含有量を均等化することができる。
【０１２１】
また、本実施形態に係る紐状の蛍光体含有封止樹脂２０の製造方法によれば、蛍光体含有封止樹脂２０を紐状とすることにより、たとえば、バルク状の蛍光体含有封止樹脂２０に比べて、加熱時のシリコーン樹脂２１の溶融効率を向上させることができる。そのため、蛍光体を沈降させないようにシリコーン樹脂２１の粘度を調整しつつ、２次架橋温度Ｔ１未満で紐状の蛍光体含有封止樹脂２０を加熱することにより効率的に溶融させて、用途に応じた所望の形状に加工することが可能となる。たとえば、蛍光体２２をシリコーン樹脂２１に均一に分散させたシート状の蛍光体含有封止樹脂２０に加工して、この蛍光体含有封止樹脂２０を用いて発光素子１３を封止することにより、発光デバイス１ｂ間の蛍光体含有量を均等化することができる。
【０１２２】
それゆえ、本実施形態に係る紐状の蛍光体含有封止樹脂２０の製造方法によれば、発光デバイス１ｂ間の蛍光体含有量を均等化し、色度のばらつきを低減することができる蛍光体含有封止樹脂２０を製造することができる。
【０１２３】
〔実施形態３〕
本発明に係る発光装置の製造方法に関する第３の実施の一形態について、図１６〜図２３に基づいて説明すれば以下のとおりである。なお、説明の便宜上、上述した実施形態１、２にて説明した図面と同じ機能を有する部材については、同じ符号を付記し、その説明を省略する。
【０１２４】
本実施形態に係る発光デバイスの製造方法は、蛍光体含有封止樹脂２０の製造方法が異なる点で実施形態１及び２と異なっている。
【０１２５】
＜発光デバイス１ｃの構成＞
図１６は、本実施形態に係る発光デバイスの製造方法によって製造された発光デバイス１ｃの外観構成を示す斜視図である。
【０１２６】
図１６に示すように発光デバイス１ｃは、図１に示した発光デバイス１ａから、蛍光体含有封止樹脂２０に替えて、蛍光体含有封止樹脂（蛍光体含有封止材）２０ｃを備えた構成である。蛍光体含有封止樹脂２０ｃは、後述するように、シリコーン樹脂の２次架橋後の弾性率を低下させる可塑剤が添加されている点で蛍光体含有封止樹脂２０と相違する。
【０１２７】
発光デバイス１ｃのうち、蛍光体含有封止樹脂２０ｃ以外の他の構成は、発光デバイス１ａと同様である。
【０１２８】
回路基板１１のキャビティ１２内は、光透過性を有するシリコーン樹脂によって構成された蛍光体含有封止樹脂２０ｃによって封止されている。
【０１２９】
＜発光デバイス１ｃの製造方法＞
次に、図１６に示される発光デバイス１ｃの製造方法について、主に図１７、図１８を参照して説明する。
【０１３０】
図１６に示す発光デバイス１ｃの製造工程では、まず、キャビティ１２内に発光素子１３を実装する。この、発光デバイス１ｃの製造工程のうち、キャビティ１２内に発光素子１３を実装する工程については、図２の（ａ）〜図２の（ｄ）を用いて説明したものと同様なので説明を省略する。
【０１３１】
図２の（ａ）〜（ｄ）を用いて説明した方法で、多連キャビティ回路基板１０の各キャビティ１２内に、発光素子１３をダイボンディングおよびワイヤーボンディングにより実装した後、各キャビティ１２内を、蛍光体含有封止樹脂２０ｃで封止する。
【０１３２】
図１７の（ａ）〜図１７の（ｃ）は、キャビティ１２に蛍光体含有封止樹脂２０ｃを充填する工程を示す概略図である。
【０１３３】
蛍光体含有封止樹脂２０ｃに含まれるシリコーン樹脂及び蛍光体は、蛍光体含有封止樹脂２０に含まれるシリコーン樹脂及び蛍光体と同様である。
【０１３４】
すなわち、蛍光体含有封止樹脂２０ｃにおいても、蛍光体含有封止樹脂２０と同様に、蛍光体含有封止樹脂２０ｃに含まれるシリコーン樹脂の粘度特性は図４に示したグラフで表される。
【０１３５】
また、同様に、キャビティ１２への蛍光体含有封止樹脂２０ｃの充填から硬化させるまでの一連の工程における蛍光体含有封止樹脂２０ｃのシリコーン樹脂の粘度変化は、図５の（ａ）〜図５の（ｄ）で示したグラフで表される。
【０１３６】
図１７の（ａ）に示すように、ヒータープレート３１上に発光素子１３が実装された多連キャビティ回路基板１０を載置し、この多連キャビティ回路基板１０の上方にカットプレート３２と、多孔プレート３３と、ヒーターブロック３４とをこの順で積層する（設置工程）。そして、ブロック状の蛍光体含有封止樹脂２０ｃを、多孔プレート３３上であり、且つ、ヒーターブロック３４の開口部３４ａ内に載置する（載置工程）。
【０１３７】
蛍光体含有封止樹脂２０ｃは、シリコーン樹脂に蛍光体が均一に分散されたものである。このシリコーン樹脂は、後述する２次架橋温度未満の所定の温度、時間の付加によって１次架橋し、シリコーン樹脂よりも比重の大きい粒子（たとえば、蛍光体等）を含有させても完全に沈降しきらない程度かつ加工が可能な粘度（１００Ｐａ・Ｓ以上１Ｅ+５Ｐａ・Ｓ以下）を有する液状ではない状態を維持する。
【０１３８】
蛍光体含有封止樹脂２０ｃには、必要な光学的特性に応じて、種々の蛍光体が混練されて、蛍光体の濃度（含有率）が調整されるが、このシリコーン樹脂を用いれば、２次架橋前の状態であればその粘度を繰り返し調整することができるので、後述するように、蛍光体の分散状態が均一な蛍光体含有封止樹脂２０ｃを形成することができる。
【０１３９】
蛍光体含有封止樹脂２０ｃに含まれるシリコーン樹脂には、たとえば、Ｄｏｗ Ｃｏｒｎｉｎｇ社の商品名「ＴＸ−２５０６シリーズ」を好適に用いることができる。なお、ブロック状の蛍光体含有封止樹脂２０ｃの製造方法については後述する。
【０１４０】
ヒーターブロック３４は、室温Ｔ０から蛍光体含有封止樹脂２０ｃを加熱溶融できる２次架橋温度Ｔ１未満の温度範囲を含む温度調整機能を備えたものである。ヒーターブロック３４は、貫通した開口部３４ａを有する枠状部材であり、この開口部３４ａ内に蛍光体含有封止樹脂２０ｃが配置される。
【０１４１】
多孔プレート３３は、複数の多孔プレート貫通孔（貫通孔）３３ａが形成されたものである。多孔プレート貫通孔３３ａは、キャビティ１２に対応する位置に形成されており、後述するように、プランジャー３５による加圧により、多孔プレート貫通孔３３ａから蛍光体含有封止樹脂２０ｃが各キャビティ１２に向けて押し出される。
【０１４２】
カットプレート３２は、多孔プレート貫通孔３３ａから押し出された蛍光体含有封止樹脂２０ｃを所定の長さに切断するものである。カットプレート３２には、多孔プレート貫通孔３３ａに対応するカットプレート貫通孔３２ａが形成されており、カットプレート３２を図中の矢印の方向に偏心運動させることにより、カットプレート貫通孔３２ａに設けられたブレード（刃）３２ｂ（図７を参照）で蛍光体含有封止樹脂２０ｃを所定の長さに切断する。
【０１４３】
ヒータープレート３１は、載置された多連キャビティ回路基板１０を加熱するものである。ヒータープレート３１は、２次架橋温度Ｔ１で多連キャビティ回路基板１０を加熱する。
【０１４４】
このような各部材を上述のように設置した後、ヒーターブロック３４によって多孔プレート３３に載置された蛍光体含有封止樹脂２０ｃを加熱溶融して、蛍光体含有封止樹脂２０ｃの粘度を低下させる。
【０１４５】
このとき、図５の（ａ）で示したように、室温Ｔ０から２次架橋温度Ｔ１近傍の温度Ｔ４（たとえば、８０℃以上１２０℃未満）まで蛍光体含有封止樹脂２０ｃを加熱することで、シリコーン樹脂の粘度を、蛍光体の沈降を抑えつつ流動可能な粘度Ｖ４まで低下させる（図５の（ａ）中Ｐ４を参照）。
【０１４６】
次に、図１７の（ｂ）に示すように、プランジャー３５を用いて、多孔プレート３３に載置された蛍光体含有封止樹脂２０ｃを多連キャビティ回路基板１０に向けて加圧する。これにより、図１７の（ｃ）に示すように、多孔プレート３３の多孔プレート貫通孔３３ａから蛍光体含有封止樹脂２０ｃが各キャビティ１２に向けて糸状に押し出される（押出工程）。
【０１４７】
図１８は、図１７の（ｃ）に示される押出工程を示す断面図である。図１８に示すように、プランジャー３５の加圧により、蛍光体含有封止樹脂２０ｃは、多孔プレート３３の多孔プレート貫通孔３３ａから糸状に押し出される。そして、糸状の蛍光体含有封止樹脂２０ｃが所定の長さに達したとき、カットプレート３２を偏心回転させることにより、多孔プレート貫通孔３３ａから糸状に押し出された蛍光体含有封止樹脂２０ｃに切断する。これにより、各キャビティ１２に所定の長さに切断された、蛍光体含有量の等しい蛍光体含有封止樹脂２０ｃを同時に充填することができる（充填工程）。
【０１４８】
なお、多孔プレート貫通孔３３ａの寸法ｄを、キャビティ１２の開口部の寸法Ｄよりも小さくすることで、キャビティ１２に蛍光体含有封止樹脂２０ｃが充填し易くなる。また、糸状に押し出された蛍光体含有封止樹脂２０ｃの長さを調整することで、キャビティ１２の容積に合わせた適量の蛍光体含有封止樹脂２０ｃを充填し易くなる。
【０１４９】
各キャビティ１２に蛍光体含有封止樹脂２０ｃが充填された後、図５の（ｂ）に示したように、ヒータープレート３１によって２次架橋温度Ｔ１（たとえば、１２５℃）で加熱する（図５の（ｂ）中Ｐ１を参照）。これにより、図５の（ｃ）に示すように、シリコーン樹脂が２次架橋を形成して硬化が始まる（硬化工程：図５の（ｃ）中Ｐ２を参照）。このとき、キャビティ１２に充填された蛍光体含有封止樹脂２０ｃは、ヒータープレート３１によりキャビティ１２の底部側から硬化し始める。そのため、蛍光体含有封止樹脂２０ｃの硬化収縮による応力を蛍光体含有封止樹脂２０ｃの上部、すなわち、キャビティ１２の開口部側に分布させることができるため、クラック等の発生を抑制して、発光デバイス１ｃの信頼性を向上させることができる。
【０１５０】
そして、多連キャビティ回路基板１０をオーブン等で２次架橋温度Ｔ１以上（たとえば、１２５℃以上１７０℃以下）で加熱することにより、シリコーン樹脂を完全に硬化させる。その後、多連キャビティ回路基板１０をオーブン等から取り出して、室温Ｔ０まで温度を低下させる。このとき、図５の（ｄ）に示したように、温度が室温Ｔ０まで低下した場合でも、２次架橋が形成されたシリコーン樹脂の粘度はＶ２となる（図５の（ｄ）中Ｐ３を参照）。
【０１５１】
この後、図８を用いて説明したように、多連キャビティ回路基板１０を分割する工程を行う。
【０１５２】
すなわち、各キャビティ１２に実装された発光素子１３が２次架橋を形成した蛍光体含有封止樹脂２０ｃによって封止されると、多連キャビティ回路基板１０を、１つのキャビティ１２毎にそれぞれ分割する。これにより、蛍光体含有量が均一な複数の発光デバイス１ｃを同時に製造することができる。
【０１５３】
このようにして製造された発光デバイス１ｃ間の色度分布範囲は、マクアダム楕円２−ステップの色度管理基準を満たすことができる。マクアダム楕円とは、特定の中心色に対する識別変動の標準偏差をｘｙ色度図に表したものであり、人の目では色度のばらつきが識別できないレベルを実現することができる。
【０１５４】
このように、本実施形態に係る発光デバイスの製造方法によれば、発光デバイス１ｃ間の蛍光体含有量を均等化して、色度のばらつき（色度分布の範囲）を比べて低減することができる。
【０１５５】
なお、上記押出工程において、ヒーターブロック３４を蛍光体含有封止樹脂２０ｃを加熱することで、シリコーン樹脂の粘度を蛍光体の沈降を押さえつつ流動可能な粘度Ｖ４まで低下させているが、押し出しの圧力を高めることにより、ヒーターブロック３４の温度を上げずに室温Ｔ０で蛍光体含有封止樹脂２０ｃを押し出すことは可能であり、ヒーターブロック３４を室温Ｔ０のままとしても良い。
【０１５６】
＜ブロック状の蛍光体含有封止樹脂２０ｃの製造方法＞
次に、本実施形態に係る発光デバイスの製造方法に用いられるブロック状の蛍光体含有封止樹脂２０ｃの製造方法について、図１９〜図２１を参照して説明する。
【０１５７】
図１９の（ａ）〜図１９の（ｃ）は、ブロック状の蛍光体含有封止樹脂２０ｃの製造方法を示す概略図であり、図２０の（ａ）および図２０の（ｂ）は、図１９の（ａ）〜図１９の（ｃ）に示される工程におけるシリコーン樹脂の粘度変化を説明するためのグラフである。
【０１５８】
まず、図１９の（ａ）に示すように、１次架橋が形成されたシリコーン樹脂２１の粉末と蛍光体２２の粉末とを、混合状態が均一になるまで十分にドライミキシングして粉末混合物２４を得る。
【０１５９】
次に、図１９の（ｂ）に示すように、粉末混合物２４に、シリコーン樹脂２１の２次架橋後の弾性率を低下させる（副次的に粘度を低下させる）可塑剤２３を添加する。なお、可塑剤２３の詳細については後述する。そして、図２０の（ａ）に示すように、室温Ｔ０から温度Ｔ５（たとえば、４０以上６０℃未満）まで加熱することでシリコーン樹脂２１を溶融し、蛍光体２２の沈降を抑えつつ混練可能な粘度Ｖ５まで低下させて（図中Ｐ５を参照）、シリコーン樹脂２１に蛍光体２２を混練する。
【０１６０】
このとき、加熱溶融したシリコーン樹脂２１同士が融合し、蛍光体２２を巻き込みながら混練される。また、上述のとおり、シリコーン樹脂２１の粘度を、蛍光体２２の沈降を抑えつつ混練可能な粘度Ｖ５まで低下させた状態で混練することにより、シリコーン樹脂２１中の蛍光体２２の分散状態を維持することができる。
【０１６１】
そして、図２０の（ｂ）に示すように、温度Ｔ５から室温Ｔ０まで温度を低下させることで、シリコーン樹脂２１に蛍光体２２を均一に分散させたブロック状の蛍光体含有封止樹脂２０ｃを製造することができる。
【０１６２】
ここで、１次架橋されたシリコーン樹脂２１は、室温Ｔ０において比較的高い粘度を有しており、加熱による溶融性が低く、また、タック（付着）性および濡れ性も低い。そのため、加熱時にシリコーン樹脂２１同士が十分に融合せず、隙間が多い状態になる。このような状態でシリコーン樹脂２１に２次架橋を形成して全硬化させた場合、蛍光体含有封止樹脂２０ｃにクラック等が発生し易くなる。クラックの発生を抑制するためには、２次架橋後のシリコーン樹脂２１の弾性率を低下させることが好ましい。
【０１６３】
そこで、シリコーン樹脂２１の粉末と蛍光体２２の粉末とをドライミキシングして得た粉末混合物２４に、シリコーン樹脂２１の２次架橋後の弾性率を低下させる可塑剤２３を少量添加している。
【０１６４】
この可塑剤２３は、シリコーン樹脂２１の架橋密度を低下させるものであっても良い。これにより、シリコーン樹脂２１の２次架橋後の弾性率を好適に低下させて、発光素子１３を封止した蛍光体含有封止樹脂２０ｃにクラック等が発生することを抑制することが可能となる。
【０１６５】
また、可塑剤２３は、１次架橋時のシリコーン樹脂の粘度を低下させるものであっても良い。これにより、蛍光体含有封止樹脂の加工等が容易となり、また、粉末混合物２４に相溶性をもたすことにより、シリコーン樹脂２１を隙間なく１つに纏まり易くすることができる。
【０１６６】
このような可塑剤２３として、たとえば、シリコーン樹脂を主成分とするもので、無官能基性シリコーンオイルまたは単官能基性シリコーンオイル等を好適に用いることができ、マトリクスシリコーンと反応するものであっても良く、反応しないものであっても良い。可塑剤２３は、発光デバイス１ｃの特性に合わせて適宜選択される。
【０１６７】
図２１は、可塑剤２３の添加の有無による、シリコーン樹脂２１の粘度および弾性率の変化を示す表である。図２１では、２次架橋前（１次架橋状態）のシリコーン樹脂２１の粘度、および２次架橋後のシリコーン樹脂２１の弾性率を示している。
【０１６８】
図２１に示すように、シリコーン樹脂２１に対して可塑剤２３を添加（１１重量％の例）することにより、２次架橋前のシリコーン樹脂２１の２５℃における粘度を、１／３程度にまで低下させることができる。また、２次架橋前のシリコーン樹脂２１の１２０℃における粘度を、１／１００程度にまで低下させることができる。
【０１６９】
可塑剤２３の添加量によってシリコーン樹脂２１の粘性の値は変わるが、おおよそ、２５℃で、１×１０4Ｐａ・ｓ〜１×１０5Ｐａ・ｓであり、１２０℃で、１×１０2Ｐａ・ｓ〜１×１０4Ｐａ・ｓである。なお、可塑剤２３の添加量は、シリコーン樹脂２１に対する可塑剤２３の重量比で示すと５〜２０重量％が好ましく、より好ましくは、８〜１５重量％であり、さらに好ましくは１１重量％程度である。
【０１７０】
さらに、シリコーン樹脂２１に対して可塑剤２３を添加することにより、２次架橋形成後のシリコーン樹脂２１の２５℃における弾性率を、〜５×１０７Ｐａから〜１×１０７Ｐａまで低下させることができる。また、２次架橋形成後のシリコーン樹脂２１の１２５℃における弾性率を、〜１×１０７Ｐａから〜２×１０６Ｐａまで低下させることができる。
【０１７１】
このように、可塑剤２３を添加することにより、２次架橋前のシリコーン樹脂２１の粘度を低下させることができるため、１次架橋が形成された蛍光体含有封止樹脂２０ｃの加工等が容易となる。
【０１７２】
また、可塑剤２３を添加することにより、シリコーン樹脂の架橋密度が低下するため、２５℃および１２５℃における２次架橋形成後のシリコーン樹脂２１の弾性率を低下させることができる。これにより、蛍光体含有封止樹脂２０ｃにクラック等が発生することを抑制することが可能となる。
【０１７３】
なお、本実施形態では、蛍光体含有封止樹脂２０ｃに含まれる蛍光体２２を１種類としたが、発光色、粒径または比重等が異なる２種類以上の蛍光体２２を用いても良い。例えば、赤色発光蛍光体および緑色発光蛍光体の組み合わせを含む蛍光体含有封止樹脂２０ｃを製造し、青色のＬＥＤチップ（発光素子１３）に適用しても良い。また、青色発光蛍光体および黄色発光蛍光体の組み合わせを含む蛍光体含有封止樹脂２０ｃを製造し、青紫色のＬＥＤチップに適用しても良い。
【０１７４】
この場合であっても、１次架橋が形成されたシリコーン樹脂２１の粉末と２種類以上の蛍光体２２の粉末とを、混合状態が均一になるまでドライミキシングして粉末混合物２４を得る。
【０１７５】
その後、粉末混合物２４に、シリコーン樹脂２１の２次架橋後の弾性率を低下させる（副次的に粘度を低下させる）可塑剤２３を添加する。
【０１７６】
次に、シリコーン樹脂２１を２次架橋温度Ｔ１未満で加熱溶融し、２種類以上の蛍光体２２の沈降を抑えつつ混練可能な粘度まで低下させて、シリコーン樹脂２１に２種類以上の蛍光体２２を混練する。
【０１７７】
このとき、加熱溶融したシリコーン樹脂２１同士が融合し、融合したシリコーン樹脂２１中に２種類以上の蛍光体２２を巻き込みながら混練する。また、上述のとおり、シリコーン樹脂２１の粘度を、２種類以上の蛍光体２２の沈降を抑えつつ混練可能な粘度まで低下させた状態で混練することにより、シリコーン樹脂２１中の２種類以上の蛍光体２２の分散状態を維持することができる。
【０１７８】
そして、温度を室温Ｔ０まで低下させることで、シリコーン樹脂２１に２種類以上の蛍光体２２を均一に分散させたブロック状の蛍光体含有封止樹脂２０ｃを製造することができる。
【０１７９】
また、本実施形態では、波長変換物質として蛍光体２２を用いたが、他の波長変換物質を用いても良い。波長変換物質とは、発光素子１３から出射された光を波長変換して異なる波長の光を放出する機能を有するものである。
【０１８０】
さらに、本実施形態では、多数のキャビティ１２が形成された多連キャビティ回路基板１０を使用したが、多連キャビティ回路基板１０に代えて平坦な表面を有する平面回路基板１０ａを使用しても良い。
【０１８１】
＜実施形態３の総括＞
以上のように、本実施形態に係る発光デバイス１ｃの製造方法は、上方に向かって開口する複数のキャビティ１２に発光素子１３が実装された多連キャビティ回路基板１０の上方に、キャビティ１２に対応する多孔プレート貫通孔３３ａが形成された多孔プレート３３を略平行に設置する設置工程と、多孔プレート３３上に、１次架橋により半硬化したシリコーン樹脂の粉末と、蛍光体の粉末とを混合した粉末混合物２４に、前記シリコーン樹脂２１の２次架橋後の弾性率を低下させる可塑剤を混練し、成形（成型）して得られた蛍光体含有封止樹脂２０ｃを載置する載置工程と、蛍光体含有封止材を、室温Ｔ０において、またはシリコーン樹脂が２次架橋を形成する温度である２次架橋温度Ｔ１未満で加熱溶融しつつ、多孔プレート貫通孔３３ａから多連キャビティ回路基板１０に向けて糸状に押し出す押出工程と、糸状に押し出された蛍光体含有封止樹脂２０ｃを所定の長さに切断して、キャビティ１２に充填する充填工程と、キャビティ１２に充填された蛍光体含有封止樹脂２０ｃを、２次架橋温度以上で加熱して硬化させる硬化工程とを含み、シリコーン樹脂は、室温Ｔ０から２次架橋温度Ｔ１未満までの温度領域で可逆的に粘度が変化し、２次架橋温度Ｔ１以上の温度領域で全硬化するものである。
【０１８２】
本実施形態に係る発光デバイス１ｃの製造方法では、上記の特性を有するシリコーン樹脂を使用しているため、室温Ｔ０から２次架橋温度Ｔ１未満までの温度領域において温度を変化させることにより、シリコーン樹脂の粘度を繰り返し調整することができる。
【０１８３】
そのため、溶融したシリコーン樹脂２１に蛍光体２２の粉末を混練する際、混練された蛍光体２２の分散状態が維持できる程度にシリコーン樹脂２１の粘度を調整することにより、シリコーン樹脂２１に混練された蛍光体２２の沈降を抑制することが可能となる。したがって、蛍光体２２をシリコーン樹脂２１に均一に分散させた蛍光体含有封止樹脂２０ｃを得ることができる。
【０１８４】
そして、この蛍光体含有封止樹脂２０ｃを、２次架橋温度Ｔ１未満で加熱溶融しつつ、多孔プレート貫通孔３３ａから多連キャビティ回路基板１０に向けて糸状に押し出して、所定の長さに切断することにより、各キャビティ１２に同量の蛍光体含有封止樹脂２０ｃを同時に充填（ポッティング）することができる。ここで、各キャビティ１２に充填された所定の長さの蛍光体含有封止樹脂２０ｃにおける蛍光体含有量は均等であるため、この蛍光体含有封止樹脂２０ｃを２次架橋温度以上で加熱してシリコーン樹脂を全硬化させることにより、各発光素子１３を蛍光体含有量が均等化された蛍光体含有封止樹脂２０ｃによって封止することができる。
【０１８５】
それゆえ、本実施形態によれば、発光デバイス１ｃ間の蛍光体含有量を均等化し、色度のばらつきを低減することが可能な発光デバイスの製造方法を実現することができる。
【０１８６】
また、本実施形態に係る発光デバイス１ｃの製造方法によれば、多連キャビティ回路基板１０に形成されたキャビティ１２の数や寸法等に応じて、多孔プレート３３に多孔プレート貫通孔３３ａを形成することにより、各種の発光デバイス１ｃの製造に容易に対応することが可能となるため、発光デバイス１ｃの製造コストを低減することができる。
【０１８７】
さらに、本実施形態に係る発光デバイス１ｃの製造方法によれば、粉末混合物２４にシリコーン樹脂の２次架橋後の弾性率を下げるために可塑剤２３を添加している。そのため、発光素子１３を封止した蛍光体含有封止樹脂２０ｃにクラック等が発生することを抑制することが可能となるので、発光デバイス１ｃの信頼性を向上させることができる。
【０１８８】
＜変形例＞
（変形例１）
図２２は、充填工程の変形例を示す断面図である。図２２に示すように、多孔プレート３３を、多連キャビティ回路基板１０に対して垂直な方向に、多連キャビティ回路基板１０から離間するように移動させることにより、多孔プレート貫通孔３３ａから糸状に押し出された蛍光体含有封止樹脂２０ｃを切断しても良い。
【０１８９】
この場合、多連キャビティ回路基板１０を加熱しておくことが好ましい。これにより、多連キャビティ回路基板１０に到達した、糸状に押し出された蛍光体含有封止樹脂２０ｃの下端部を該熱によってキャビティ１２の底部に付着させることができる。そのため、糸状の蛍光体含有封止樹脂２０ｃの下端部がキャビティ１２に到達したタイミングで、多孔プレート３３を上昇させることにより、糸状の蛍光体含有封止樹脂２０ｃを切断して、各キャビティ１２に充填することができる。なお、多孔プレート３３に代えて、多連キャビティ回路基板１０を下降させることにより蛍光体含有封止樹脂２０ｃを切断しても良い。
【０１９０】
この切断方法によれば、カットプレート３２およびカットプレート３２を偏心回転させる駆動装置等を用いることなく、蛍光体含有封止樹脂２０ｃを切断することができる。
【０１９１】
また、多孔プレート３３と多連キャビティ回路基板１０との間に圧縮した空気を噴射することにより、蛍光体含有封止樹脂２０ｃを切断することも可能である。
この場合であっても、多連キャビティ回路基板１０を加熱しておき、糸状に押し出された蛍光体含有封止樹脂２０ｃの下端部がキャビティ１２に到達したタイミングで、多孔プレート３３と多連キャビティ回路基板１０との間に圧縮した空気を噴射することにより、糸状に押し出された蛍光体含有封止樹脂２０ｃを切断して、各キャビティ１２に充填することができる。
【０１９２】
（変形例２）
図２３は、ディスペンサー３６を用いて、蛍光体含有封止樹脂２０ｃをキャビティ１２に充填する工程を示す断面図である。図２３に示すように、シリンジ３６ａを有するディスペンサー３６を用いて、蛍光体含有封止樹脂２０ｃをキャビティ１２に充填しても良い。
【０１９３】
ディスペンサー３６は、１次架橋により半硬化したシリコーン樹脂に蛍光体の粉末が混練された蛍光体含有封止樹脂２０ｃをシリンジ３６ａに収容可能な形状に再加工し、シリンジ３６ａに収容した蛍光体含有封止樹脂２０ｃを、多連キャビティ回路基板１０に実装された発光素子１３に糸状に吐出するものである。
【０１９４】
ディスペンサー３６は、蛍光体含有封止樹脂２０ｃを収容するシリンジ（収容部）３６ａを備える。このディスペンサー３６は、シリンジ３６ａにエアもしくはピストンで加圧して、収容した蛍光体含有封止樹脂２０ｃを吐出し、キャビティ１２に蛍光体含有封止樹脂２０ｃを充填するものである（吐出工程）。なお、エアもしくはピストンで加圧する際には、シリコーン樹脂の２次架橋温度未満で蛍光体含有封止樹脂２０ｃを加熱溶融しつつ吐出しても良く、室温Ｔ０のまま吐出しても良い。
【０１９５】
ただし、シリコーン樹脂の２次架橋温度未満で蛍光体含有封止樹脂２０ｃを加熱溶融しつつ吐出する場合には、シリンジ３６ａに収容された蛍光体含有封止樹脂２０ｃの粘度が蛍光体を沈降させない程度となるように、シリンジ３６ａによる加熱温度を制御する。これにより、従来のように、シリコーン樹脂と蛍光体との比重差により、シリンジ３６ａ内において蛍光体が沈降することを抑制することができ、蛍光体のほぼ均一な分散状態が維持できる。
【０１９６】
そのため、ディスペンサー３６を用いた吐出工程の初めと終わりで蛍光体含有封止樹脂２０ｃの蛍光体濃度がほとんど変動することなく、蛍光体含有封止樹脂２０ｃを各キャビティ１２に充填できる。また、室温Ｔ０のまま吐出する場合には、蛍光体含有封止樹脂２０ｃの粘度低下は生じないので、加熱溶融する場合と同様にディスペンサー３６を用いた吐出工程の初めと終わりで蛍光体含有封止樹脂２０ｃの蛍光体濃度がほとんど変動することなく、蛍光体含有封止樹脂２０ｃを各キャビティ１２に充填できる。
【０１９７】
そして、キャビティ１２に充填した蛍光体含有封止樹脂２０ｃを、ヒータープレート３１およびオーブン等によって２次架橋温度以上で加熱して、蛍光体含有封止樹脂２０ｃに含まれるシリコーン樹脂を全硬化させることにより、各キャビティ１２間で蛍光体含有量が均等化された蛍光体含有封止樹脂２０ｃによって、各発光素子１３を封止することができる。
【０１９８】
このように、ディスペンサー３６を用いた場合であっても、発光デバイス１ｃ間の蛍光体含有量を均等化し、色度のばらつきを低減することが可能な発光デバイスの製造方法を実現することができる。
【０１９９】
なお、ディスペンサー３６を用いて、キャビティ１２が形成されていない、表面が平坦な回路基板に実装された複数の発光素子１３に対して各発光素子１３を個別に、もしく数個の発光素子１３単位ごとに封止するように蛍光体含有封止樹脂２０ｃを吐出しても良い。
【０２００】
この場合であっても、発光素子１３の表面に蛍光体含有封止樹脂２０ｃを密着させた状態で、ヒータープレート３１およびオーブン等によって２次架橋温度以上で加熱して、蛍光体含有封止樹脂２０ｃに含まれるシリコーン樹脂を全硬化させることにより、各発光素子１３を蛍光体含有量が均等化された蛍光体含有封止樹脂２０ｃによって封止することができる。
【０２０１】
〔実施形態４〕
本発明に係る発光装置の製造方法に関する他の実施の一形態について、図２４〜図２６に基づいて説明すれば以下のとおりである。なお、説明の便宜上、上述した実施形態にて説明した図面と同じ機能を有する部材については、同じ符号を付記し、その説明を省略する。
【０２０２】
本実施形態に係る発光デバイスの製造方法は、まず、紐状の蛍光体含有封止樹脂２０ｃを製造し、この紐状の蛍光体含有封止樹脂２０ｃを加工したものを用いて発光素子１３を封止する点において、実施形態３と異なっている。
【０２０３】
＜紐状の蛍光体含有封止樹脂２０ｃの製造方法＞
まず、紐状の蛍光体含有封止樹脂２０ｃの製造方法について、図２４を参照して説明する。
【０２０４】
図２４の（ａ）〜図２４の（ｄ）は、紐状の蛍光体含有封止樹脂２０ｃの製造方法を示す概略図である。
【０２０５】
図２４の（ａ）に示すように、まず、１次架橋が形成されたシリコーン樹脂２１の粉末と蛍光体２２の粉末とを、混合状態が均一になるまでドライミキシングして粉末混合物２４を得る（混合工程）。
【０２０６】
次に、図２４の（ｂ）に示すように、粉末混合物２４に可塑剤２３を添加する（添加工程）。そして、可塑剤２３を添加した粉末混合物２４を二軸スクリュー押出装置（混練押出装置）３７に投入して、２次架橋温度Ｔ１未満で加熱溶融しつつ混練する（混練工程）。
【０２０７】
二軸スクリュー押出装置３７は、平行に設けられた２つのスクリュー３７ａを備えており、この２つのスクリュー３７ａがそれぞれ逆方向に回転することにより、加熱によりシリコーン樹脂を溶融しつつ、粉末混合物２４を混練する。
【０２０８】
この加熱と混練により、図２４の（ｃ）に示すように、粉末混合物２４は、溶融したシリコーン樹脂に蛍光体が均一に分散された混練物２５ｃとなる。この混練物２５ｃを、二軸スクリュー押出装置３７の排出口（貫通孔）３７ｂから紐状に押し出すことにより、図２４の（ｄ）に示すように、蛍光体がシリコーン樹脂に均一に分散された紐状の蛍光体含有封止樹脂２０ｃを製造することができる。
【０２０９】
このように、蛍光体がシリコーン樹脂に均一に分散された蛍光体含有封止樹脂２０ｃを紐状に成形することにより、たとえば、紐状の蛍光体含有封止樹脂２０ｃを同じ長さに切断することで、蛍光体含有量の等しい複数の蛍光体含有封止樹脂２０ｃを容易に得ることができる。そのため、これらの蛍光体含有封止樹脂２０ｃを用いて発光素子１３を封止することにより、発光デバイス間の蛍光体含有量を均等化し、色度のばらつきを低減することができる。
【０２１０】
また、蛍光体含有封止樹脂２０ｃを紐状とすることにより、たとえば、バルク状の蛍光体含有封止樹脂２０ｃに比べて、加熱時のシリコーン樹脂の溶融効率を向上させることができる。そのため、蛍光体を沈降させないように２次架橋温度Ｔ１未満で紐状の蛍光体含有封止樹脂２０ｃを加熱溶融することで、蛍光体をシリコーン樹脂に均一に分散させた状態を維持したまま、紐状の蛍光体含有封止樹脂２０ｃを所望の形状に容易に加工することができる。
【０２１１】
なお、二軸スクリュー押出装置３７の排出口３７ｂの数、寸法および形状は特に限定されず、必要に応じて適宜変更可能である。
【０２１２】
また、本実施形態では、蛍光体含有封止樹脂２０ｃに含まれる蛍光体２２を１種類としたが、発光色、粒径または比重等が異なる２種類以上の蛍光体２２を用いても良い。例えば、赤色発光蛍光体および緑色発光蛍光体の組み合わせを含む蛍光体含有封止樹脂２０ｃを製造し、青色のＬＥＤチップ（発光素子１３）に適用しても良い。また、青色発光蛍光体および黄色発光蛍光体の組み合わせを含む蛍光体含有封止樹脂２０ｃを製造し、青紫色のＬＥＤチップに適用しても良い。
【０２１３】
この場合であっても、１次架橋が形成されたシリコーン樹脂２１の粉末と２種類以上の蛍光体２２の粉末とを、混合状態が均一になるまでドライミキシングして粉末混合物２４を得る。
【０２１４】
その後、粉末混合物２４に、シリコーン樹脂２１の２次架橋後の弾性率を低下させる（副次的に粘度を低下させる）可塑剤２３を添加する。
【０２１５】
次に、粉末混合物２４を二軸スクリュー押出装置（混練押出装置）３７に投入して、２次架橋温度Ｔ１未満で加熱溶融しつつ混練する。二軸スクリュー押出装置３７は、平行に設けられた２つにスクリュー３７ａを備えており、この２つのスクリュー３７ａがそれぞれ逆方向に回転することにより、加熱によってシリコーン樹脂２１を溶融しつつ、粉末混合物２４を混練する。
【０２１６】
この加熱と混練とにより、粉末混合物２４は、溶融したシリコーン樹脂２１に２種類以上の蛍光体２２が均一に分散された混練物２５ｃとなる。この混練物２５ｃを二軸スクリュー押出装置３７の排出口３７ｂから紐状に押し出すことにより、２種類以上の蛍光体２２がシリコーン樹脂２１に均一に分散された紐状の蛍光体含有封止樹脂２０ｃを製造することができる。
【０２１７】
さらに、本実施形態では、波長変換物質として蛍光体２２を用いたが、他の波長変換物質を用いても良い。波長変換物質とは、発光素子１３から出射された光を波長変換して異なる波長の光を放出する機能を有するものである。
【０２１８】
また、本実施形態では、２つのスクリュー３７ａを備えた二軸スクリュー押出装置３７を用いたが、二軸スクリュー押出装置３７に代えて、１つのスクリュー３７ａを備えた一軸スクリュー押出装置を用いても良い。或いは、二軸スクリュー押出装置３７に代えて、３つ以上のスクリュー３７ａを備えた多軸スクリュー押出装置を用いても良い。これにより、粉末混合物２４の混練効率、および混練物２５の押し出し効率を向上させることができる。
【０２１９】
ここで、液状の可塑剤２３を粉末混合物２４に定量かつ均一に混練するためには、バッチ方式を採用することが好ましい。たとえば、バッチ方式のニーダーを用いることができるが、特に、内部帰還式の高速剪断攪拌装置を押出装置として用いることが好ましい。
【０２２０】
具体的には、１つのスクリューを備えた内部帰還式の高速剪断攪拌装置を用いた場合、スクリューの後端側からシリンダー内に投入された可塑剤２３および粉末混合物２４は、スクリューの先端側にシリンダー内を移動する。そして、スクリューの先端とシリンダーの内壁との間で粉末混合物２４に剪断力が付加され、攪拌される。このとき、シリンダー内の粉末混合物２４は２次架橋温度Ｔ１未満で加熱されており、スクリューの回転数は２５００ｒｐｍ以上３０００ｒｐｍ以下に保たれる。攪拌された可塑剤２３および粉末混合物２４は、スクリュー内に設けられた帰還部経路を通って、スクリューの後端側に移動する。
【０２２１】
この循環を一定期間繰り返すことにより、可塑剤２３と粉末混合物２４とは十分に攪拌され混練物２５ｃとなる。その後、シリンダーの排出口から混練物２５ｃを紐状に押し出すことにより、蛍光体がシリコーン樹脂に均一に分散された紐状の蛍光体含有封止樹脂２０ｃを得ることができる。
【０２２２】
＜シート状の蛍光体含有封止樹脂２０ｃの成形方法＞
次に、紐状の蛍光体含有封止樹脂２０ｃを、シート状に加工する成形方法（加工工程）について、図２５を参照して説明する。
【０２２３】
図２５の（ａ）〜図２５の（ｄ）は、紐状の蛍光体含有封止樹脂２０ｃをシート状に加工する成形方法を示す概略図である。以下では、ヒートプレスにより、紐状の蛍光体含有封止樹脂２０ｃをシート状に加工する成形方法について説明する。
【０２２４】
まず、図２５の（ａ）に示すように、紐状の蛍光体含有封止樹脂２０ｃをヒータープレート３１に配置する。そして、図２５の（ｂ）に示すように、紐状の蛍光体含有封止樹脂２０ｃを２次架橋温度Ｔ未満で加熱溶融して、蛍光体含有封止樹脂２０に含有されている蛍光体２２を沈降させない程度にシリコーン樹脂の粘度を低下させる。
【０２２５】
次に、図２５の（ｃ）に示すように、２次架橋温度Ｔ１未満で加熱された加圧プレート３９によって蛍光体含有封止樹脂２０ｃを加圧する。このとき、ヒータープレート３１と加圧プレート３９との間に配置されたスペーサ３８によって、蛍光体含有封止樹脂２０ｃの厚みが調整される。そして、蛍光体含有封止樹脂２０ｃの温度を室温Ｔ０まで低下させることにより、図２５の（ｄ）に示すように、蛍光体が均一に分散されたシート状の蛍光体含有封止樹脂２０ｃを得ることができる。
【０２２６】
＜発光デバイス１ｄの製造方法＞
次に、シート状の蛍光体含有封止樹脂２０ｃを用いた発光デバイス（発光装置）１ｄの製造方法について、図２６を参照して説明する。
【０２２７】
図２６の（ａ）および図２６の（ｂ）は、シート状の蛍光体含有封止樹脂２０ｃを用いた発光デバイス１ｄの製造方法を示す断面図である。発光デバイス１ｄの製造には、平面回路基板１０ａの平坦な表面に発光素子１３が縦方向および横方向にマトリクス状に実装された平面回路基板１０ａが使用される。この平面回路基板１０ａを使用することで、多数の発光デバイス１ｄを同時に製造することができる。
【０２２８】
図２６の（ａ）に示すように、ヒータープレート３１上に、複数の発光素子１３が実装された平面回路基板１０ａと、シート状の蛍光体含有封止樹脂２０ｃとをこの順で積層する。そして、ヒータープレート３１によって平面回路基板１０ａを加熱することにより、シート状の蛍光体含有封止樹脂２０ｃを、２次架橋温度Ｔ１未満で加熱溶融して、蛍光体２２を沈降させない程度にシリコーン樹脂の粘度を低下させるとともに、２次架橋温度Ｔ１未満で加熱された加圧プレート３９によってシート状の蛍光体含有封止樹脂２０ｃを平面回路基板１０ａの方向に加圧する。これにより、シート状の蛍光体含有封止樹脂２０ｃを、発光素子１３の上面および側面に密着させることができる。
【０２２９】
次に、この状態で、ヒータープレート３１によってシート状の蛍光体含有封止樹脂２０ｃを２次架橋温度Ｔ１で加熱することにより、シリコーン樹脂に２次架橋が形成させて全硬化させる。さらに、平面回路基板１０ａをオーブン等で２次架橋温度Ｔ１以上の温度で加熱することで、シリコーン樹脂を完全に硬化させた後、平面回路基板１０ａを取り出して、室温Ｔ０まで温度を低下させる。
【０２３０】
そして、図２６の（ｂ）に示すように、平面回路基板１０ａを、１つの発光素子１３毎にそれぞれ分割することにより、蛍光体含有量が均等化された複数の発光デバイス１ｄを製造することができる。
【０２３１】
＜実施形態４の総括＞
以上のように、本実施形態に係る紐状の蛍光体含有封止樹脂２０ｃの製造方法は、１次架橋により半硬化したシリコーン樹脂２１の粉末と、蛍光体２２の粉末とを混合する混合工程と、混合工程にて混合した粉末混合物２４に、シリコーン樹脂２１の２次架橋後の弾性率を低下させる可塑剤２３を添加する添加工程と、可塑剤２３を添加した粉末混合物２４を、シリコーン樹脂２１が２次架橋を形成する温度である２次架橋温度Ｔ０未満で加熱溶融しつつ、二軸スクリュー押出装置３７で混練する混練工程と、混練工程にて混練した混練物２５ｃを、二軸スクリュー押出装置３７の排出口３７ｂから紐状に押し出す押出工程とを含み、シリコーン樹脂２１は、室温Ｔ０から２次架橋温度Ｔ１未満までの温度領域で可逆的に粘度が変化し、２次架橋温度Ｔ１以上の温度領域で全硬化するものである。
【０２３２】
本実施形態に係る紐状の蛍光体含有封止樹脂２０ｃの製造方法では、上記の特性を有するシリコーン樹脂２１を使用しているため、室温Ｔ０から２次架橋温度Ｔ１未満までの温度領域において温度を変化させることにより、シリコーン樹脂の粘度を繰り返し調整することができる。
【０２３３】
そのため、粉末混合物２４を二軸スクリュー押出装置３７を用いて加熱溶融しつつ混練する際、混練された蛍光体２２の分散状態が維持できる程度にシリコーン樹脂２１の粘度を調整することにより、混練物２５ｃにおける蛍光体２２の沈降を抑制することが可能となる。したがって、混練物２５ｃを、少なくとも１つ以上の貫通孔か形成された排出口３７ｂから紐状に押し出すことにより、蛍光体２２をシリコーン樹脂２１に均一に分散させた紐状の蛍光体含有封止樹脂２０ｃを製造することができる。
【０２３４】
このようにして製造された紐状の蛍光体含有封止樹脂２０ｃによれば、たとえば、蛍光体含有封止樹脂２０ｃを同じ長さに切断することで、蛍光体含有量の等しい複数の蛍光体含有封止樹脂２０ｃを容易に得ることができる。そのため、これらの蛍光体含有封止樹脂２０ｃを用いて発光素子１３を封止することにより、発光デバイス間の蛍光体含有量を均等化することができる。
【０２３５】
また、本実施形態に係る紐状の蛍光体含有封止樹脂２０ｃの製造方法によれば、蛍光体含有封止樹脂２０ｃを紐状とすることにより、たとえば、バルク状の蛍光体含有封止樹脂２０ｃに比べて、加熱時のシリコーン樹脂２１の溶融効率を向上させることができる。そのため、蛍光体を沈降させないようにシリコーン樹脂２１の粘度を調整しつつ、２次架橋温度Ｔ１未満で紐状の蛍光体含有封止樹脂２０ｃを加熱することにより効率的に溶融させて、用途に応じた所望の形状に加工することが可能となる。たとえば、蛍光体２２をシリコーン樹脂２１に均一に分散させたシート状の蛍光体含有封止樹脂２０ｃに加工して、この蛍光体含有封止樹脂２０ｃを用いて発光素子１３を封止することにより、発光デバイス１ｄ間の蛍光体含有量を均等化することができる。
【０２３６】
それゆえ、本実施形態に係る紐状の蛍光体含有封止樹脂２０ｃの製造方法によれば、発光デバイス１ｄ間の蛍光体含有量を均等化し、色度のばらつきを低減することができる蛍光体含有封止樹脂２０ｃを製造することができる。
【０２３７】
さらに、本実施形態に係る紐状の蛍光体含有封止樹脂２０ｃの製造方法によれば、粉末混合物２４にシリコーン樹脂の２次架橋後の弾性率を低下させる可塑剤２３を添加している。
【０２３８】
すなわち、本実施形態に係る紐状の蛍光体含有封止樹脂２０ｃの製造方法によれば、前記混合工程にて混合した粉末混合物２４に、前記シリコーン樹脂の２次架橋後の弾性率を低下させる可塑剤２３を添加する添加工程を含み、前記混練工程では、可塑剤２３を添加した粉末混合物２４を、前記２次架橋温度未満で加熱溶融しつつ、二軸スクリュー押出装置３７で混練する。
【０２３９】
このため、発光素子１３を封止した蛍光体含有封止樹脂２０ｃにクラック等が発生することを抑制することが可能となるので、発光デバイス１ｄの信頼性を向上させることができる。
【０２４０】
〔まとめ〕
本発明の一態様に係る蛍光体含有封止材の製造方法は、１次架橋により半硬化したシリコーン樹脂の粉末と、蛍光体の粉末とを混合する混合工程と、前記混合工程にて混合した粉末混合物を、前記シリコーン樹脂が２次架橋を形成する温度である２次架橋温度未満で加熱溶融しつつ、１軸以上のスクリューを備えた混練押出装置（二軸スクリュー押出装置３７）で混練する混練工程と、前記混練工程にて混練した混練物を、少なくとも１つの貫通孔が形成された前記混練押出装置の排出口から紐状に押し出す押出工程とを含み、前記シリコーン樹脂は、室温から前記２次架橋温度未満までの温度領域で可逆的に粘度が変化し、前記２次架橋温度以上の温度領域で全硬化することを特徴とする。
【０２４１】
上記の方法では、上記の特性を有するシリコーン樹脂を使用しているため、室温から２次架橋温度未満までの温度領域において温度を変化させることにより、シリコーン樹脂の粘度を繰り返し調整することができる。
【０２４２】
そのため、粉末混合物を、混練押出装置を用いて加熱溶融しつつ混練する際、混練された蛍光体の分散状態が維持できる程度にシリコーン樹脂の粘度を調整することにより、混練物における蛍光体の沈降を抑制することが可能となる。したがって、この混練物を、排出口から紐状に押し出すことにより、シリコーン樹脂に蛍光体を均一に分散させた紐状の蛍光体含有封止樹脂を製造することができる。
【０２４３】
このようにして製造された紐状の蛍光体含有封止樹脂によれば、たとえば、蛍光体含有封止樹脂を同じ長さに切断することで、蛍光体含有量の等しい複数の蛍光体含有封止樹脂を容易に得ることができる。そのため、これらの蛍光体含有封止樹脂を用いて発光素子を封止することにより、発光装置間の蛍光体含有量を均等化することができる。
【０２４４】
また、上記の方法によれば、蛍光体含有封止樹脂を紐状とすることにより、たとえば、バルク状の蛍光体含有封止樹脂に比べて、加熱時のシリコーン樹脂の溶融効率を向上させることができる。そのため、蛍光体２２を沈降させないように２次架橋温度Ｔ１未満で紐状の蛍光体含有封止樹脂２０を加熱溶融することで、蛍光体をシリコーン樹脂に均一に分散させた状態を維持したまま、紐状の蛍光体含有封止樹脂を所望の形状に容易に加工することができる。
【０２４５】
したがって、上記の方法によれば、蛍光体をシリコーン樹脂に均一に分散させた所望の形状の蛍光体含有封止樹脂を用いて発光素子を封止することにより、発光装置間の蛍光体含有量を均等化することが可能となる。
【０２４６】
それゆえ、上記の方法によれば、発光装置間の蛍光体含有量を均等化し、色度のばらつきを低減することができる蛍光体含有封止樹脂の製造方法を実現することができる。
【０２４７】
さらに、本発明の一態様に係る蛍光体含有封止材の製造方法では、さらに、前記混合工程にて混合した粉末混合物に、前記シリコーン樹脂の２次架橋後の弾性率を低下させる可塑剤を添加する添加工程を含み、前記混練工程では、前記可塑剤を添加した前記粉末混合物を、前記２次架橋温度未満で加熱溶融しつつ、１軸以上のスクリューを備えた混練押出装置で混練する。
【０２４８】
上記の方法のように、粉末混合物にシリコーン樹脂の２次架橋後の弾性率を低下させる可塑剤を添加することにより、発光素子を封止した蛍光体含有封止樹脂にクラック等が発生することを抑制することが可能となるので、発光装置の信頼性を向上させることができる。
【０２４９】
さらに、本発明の一態様に係る蛍光体含有封止材の製造方法では、前記可塑剤は、前記シリコーン樹脂の架橋密度を低下させるものであっても良い。
【０２５０】
上記の方法によれば、可塑剤は、シリコーン樹脂の２次架橋密度を低下させるため、シリコーン樹脂２１の２次架橋後の弾性率を好適に低下させて、発光素子を封止した蛍光体含有封止樹脂にクラック等が発生することを効果的に抑制することが可能となる。
【０２５１】
さらに、本発明の一態様に係る蛍光体含有封止材の製造方法では、前記可塑剤は、一次架橋により半硬化した前記シリコーン樹脂の粘度を低下させるものであっても良い。
【０２５２】
上記の方法によれば、可塑剤は、一次架橋により半硬化した前記シリコーン樹脂の粘度を低下させるため、蛍光体含有封止樹脂の加工等が容易となり、また、粉末混合物に相溶性をもたすことにより、シリコーン樹脂を隙間なく１つに纏まり易くすることができる。
【０２５３】
さらに、本発明の一態様に係る蛍光体含有封止材の製造方法では、前記可塑剤は、シリコーン樹脂を主成分とするものであっても良い。
【０２５４】
上記の方法によれば、可塑剤は、シリコーン樹脂を主成分とするため、シリコーン樹脂に対して安定的に作用して、弾性率や粘度を低下させることができる。
【０２５５】
さらに、本発明の一態様に係る蛍光体含有封止材の製造方法では、前記押出工程にて紐状に押し出された前記混練物を、前記２次架橋温度未満で加熱溶融し、加圧により平板状もしくはシート状に加工する加工工程をさらに含むものであっても良い。
【０２５６】
上記の方法では、押出工程にて紐状に押し出された混練物を、２次架橋温度未満で加熱溶融し、加圧により平板状もしくはシート状に加工する加工工程をさらに含むものであるため、蛍光体を沈降させないようにシリコーン樹脂の粘度を調整することで、蛍光体をシリコーン樹脂に均一に分散させた状態を維持したまま、混練物を板状またはシート状に加工することができる。
【０２５７】
したがって、上記の方法によれば、蛍光体をシリコーン樹脂に均一に分散させた平板状またはシート状の蛍光体含有封止樹脂を用いて発光素子を封止することにより、発光装置間の蛍光体含有量を均等化することができる。
【０２５８】
さらに、本発明の一態様に係る蛍光体含有封止材の製造方法では、前記押出工程にて紐状に押し出された前記混練物を、前記２次架橋温度未満で加熱溶融し、加圧により平板状もしくはシート状に加工する加工工程をさらに含むものであっても良い。
【０２５９】
上記の方法では、押出工程にて紐状に押し出された混練物を、２次架橋温度未満で加熱溶融し、加圧により平板状もしくはシート状に加工する加工工程をさらに含むものであるため、蛍光体を沈降させないようにシリコーン樹脂の粘度を調整することで、蛍光体をシリコーン樹脂に均一に分散させた状態を維持したまま、混練物を板状またはシート状に加工することができる。
【０２６０】
したがって、上記の方法によれば、蛍光体をシリコーン樹脂に均一に分散させた平板状またはシート状の蛍光体含有封止樹脂を用いて発光素子を封止することにより、発光装置間の蛍光体含有量を均等化することができる。
【０２６１】
本発明の一態様に係る蛍光体含有封止材は、１次架橋により半硬化したシリコーン樹脂に蛍光体の粉末が分散された蛍光体含有封止材であって、前記シリコーン樹脂は、紐状に成形されており、且つ、室温から２次架橋を形成する温度である２次架橋温度未満までの温度領域で可逆的に粘度が変化し、前記２次架橋温度以上の温度領域で全硬化することを特徴とする。
【０２６２】
上記の構成では、上記特性を有するシリコーン樹脂を使用しているため、室温から２次架橋温度未満までの温度領域において温度を変化させることにより、シリコーン樹脂の粘度を繰り返し調整することができる。
【０２６３】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた紐状の蛍光体含有封止樹脂を得ることができる。
【０２６４】
このような紐状の蛍光体含有封止樹脂によれば、たとえば、蛍光体含有封止樹脂を同じ長さに切断することで、蛍光体含有量の等しい複数の蛍光体含有封止樹脂を容易に得ることができる。そのため、これらの蛍光体含有封止樹脂を用いて発光素子を封止することにより、発光装置間の蛍光体含有量を均等化することができる。
【０２６５】
それゆえ、上記の構成によれば、発光装置間の蛍光体含有量を均等化し、色度のばらつきを低減することができる蛍光体含有封止樹脂を実現することができる。
【０２６６】
本発明の一態様に係る発光装置の製造方法は、上方に向かって開口する複数のキャビティに発光素子が実装された基板（多連キャビティ回路基板１０）の上方に、前記キャビティに対応する貫通孔（多孔プレート貫通孔３３ａ）が形成された多孔板（多孔プレート３３）を略平行に設置する設置工程と、前記多孔板上に、１次架橋により半硬化したシリコーン樹脂に、蛍光体を混練した蛍光体含有封止材を載置する載置工程と、前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、糸状に押し出された前記蛍光体含有封止材を所定の長さに切断して、前記キャビティに充填する充填工程と、前記キャビティに充填された前記蛍光体含有封止材を、前記２次架橋温度以上で加熱して硬化させる硬化工程とを含み、前記シリコーン樹脂は、室温から前記２次架橋温度未満までの温度領域で可逆的に粘度が変化し、前記２次架橋温度以上の温度領域で全硬化することを特徴とする。
【０２６７】
上記の方法では、上記の特性を有するシリコーン樹脂を使用しているため、室温から２次架橋温度未満までの温度領域において温度を変化させることにより、シリコーン樹脂の粘度を繰り返し調整することができる。
【０２６８】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた蛍光体含有封止樹脂を得ることができる。
【０２６９】
そして、この蛍光体含有封止樹脂を、室温において、または２次架橋温度未満で加熱溶融しつつ、貫通孔から基板に向けて糸状に押し出して、所定の長さに切断することにより、各キャビティに同量の蛍光体含有封止樹脂２０を同時に充填（ポッティング）することができる。ここで、各キャビティに充填された所定の長さの蛍光体含有封止樹脂の蛍光体含有量は均等であるため、この蛍光体含有封止樹脂を２次架橋温度以上で加熱してシリコーン樹脂を全硬化させることにより、各発光素子を蛍光体含有量が均等化された蛍光体含有封止樹脂によって封止することができる。
【０２７０】
それゆえ、上記の方法によれば、発光装置間の蛍光体含有量を均等化し、色度のばらつきを低減することが可能な発光装置の製造方法を実現することができる。
【０２７１】
また、上記の方法によれば、基板に形成されたキャビティの数や寸法等に応じて、多孔板に貫通孔を形成することにより、各種の発光装置の製造に容易に対応することが可能となるため、発光装置の製造コストを低減することができる。
【０２７２】
さらに、本発明の一態様に係る発光装置の製造方法では、前記載置工程にて前記多孔板上に載置される前記蛍光体含有封止材は、前記１次架橋により半硬化したシリコーン樹脂に、前記蛍光体の粉末と、さらに、前記シリコーン樹脂の２次架橋後の弾性率を低下させる可塑剤とを混練したものであっても良い。
【０２７３】
上記の方法のように、粉末混合物にシリコーン樹脂の２次架橋後の弾性率を低下させる可塑剤を添加することにより、発光素子を封止した蛍光体含有封止樹脂にクラック等が発生することを抑制することが可能となるので、発光装置の信頼性を向上させることができる。
【０２７４】
さらに、本発明の一態様に係る発光装置の製造方法では、前記貫通孔の寸法は、前記キャビティの開口寸法よりも小さくても良い。
【０２７５】
上記の構成によれば、貫通孔の寸法は、キャビティの開口寸法よりも小さいため、キャビティに蛍光体含有封止樹脂が充填し易くなり、また、糸状に押し出された蛍光体含有封止樹脂の長さを調整することで、キャビティの容積に合わせた適量の蛍光体含有封止樹脂を充填することができる。
【０２７６】
さらに、本発明の一態様に係る発光装置の製造方法では、前記充填工程および前記硬化工程において、前記基板を、底面側から加熱しても良い。
【０２７７】
上記の方法では、充填工程および硬化工程において、基板を底面側から加熱するため、キャビティに充填された蛍光体含有封止樹脂は、キャビティの底部から硬化し始める。
【０２７８】
したがって、上記の方法によれば、蛍光体含有封止樹脂の硬化収縮による応力を蛍光体含有封止樹脂の上部、すなわち、キャビティの開口部側に分布させることができるので、発光素子への応力負荷を軽減して発光装置の信頼性を向上させることができる。
【０２７９】
さらに、本発明の一態様に係る発光装置の製造方法では、前記充填工程において、前記多孔板と前記基板との間に略平行に設けられた、前記貫通孔ごとに設けられた複数の刃（ブレード３２ｂ）を有する切断板（カットプレート３２）を前記基板に対して平行な方向に移動させることにより、前記蛍光体含有封止材を切断しても良い。
【０２８０】
上記の方法によれば、貫通孔ごとに設けられた複数の刃を有する切断板を基板に対して平行な方向に移動させることにより、刃によって蛍光体含有封止材を同時に切断することができる。
【０２８１】
さらに、本発明の一態様に係る発光装置の製造方法では、前記充填工程において、糸状に押し出された前記蛍光体含有封止材の下端部が前記キャビティに到達した後、前記多孔板または前記基板を、該基板に対して垂直な方向に離間するように移動させることにより、前記蛍光体含有封止材を切断しても良い。
【０２８２】
上記の方法では、基板が加熱されているため、基板に到達した、糸状に押し出された蛍光体含有封止樹脂の下端部を該熱によってキャビティの底部に付着させることができる。
【０２８３】
したがって、上記の方法によれば、糸状の蛍光体含有封止樹脂の下端部がキャビティに到達した後、多孔板または基板を離間するように移動させることにより、糸状の蛍光体含有封止樹脂を切断して、各キャビティに充填することができる。
【０２８４】
さらに、本発明の一態様に係る発光装置の製造方法では、前記充填工程において、糸状に押し出された前記蛍光体含有封止材の下端部が前記キャビティに到達した後、前記多孔板と前記基板との間に、圧縮した空気を噴射することにより、前記蛍光体含有封止材を切断しても良い。
【０２８５】
上記の方法では、基板が加熱されているため、基板に到達した、糸状に押し出された蛍光体含有封止樹脂の下端部を該熱によってキャビティの底部に付着させることができる。
【０２８６】
したがって、上記の方法によれば、糸状の蛍光体含有封止樹脂の下端部がキャビティに到達した後、前記多孔板と前記基板との間に圧縮した空気を噴射することにより、糸状の蛍光体含有封止樹脂を切断して、各キャビティに充填することができる。
【０２８７】
本発明の一態様に係るディスペンサーは、１次架橋により半硬化したシリコーン樹脂に蛍光体の粉末が分散された蛍光体含有封止材を、基板に実装された発光素子に糸状に吐出するディスペンサーであって、前記蛍光体含有封止材を収容する収容部（シリンジ３６ａ）を備え、前記収容部は、収容した前記蛍光体含有封止材を加熱可能な加熱機構を有し、前記シリコーン樹脂は、室温から前記シリコーン樹脂が２次架橋を形成する温度である２次架橋温度未満までの温度領域で可逆的に粘度が変化し、前記２次架橋温度以上の温度領域で全硬化することを特徴とする。
【０２８８】
上記の構成では、上記の特性を有するシリコーン樹脂を使用しているため、室温から２次架橋温度未満までの温度領域において温度を変化させることにより、シリコーン樹脂の粘度を繰り返し調整することができる。
【０２８９】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた蛍光体含有封止樹脂を得ることができる。
【０２９０】
そして、ディスペンサーは、収容した蛍光体含有封止材を加熱可能な加熱機構を有しているため、たとえば、シリコーン樹脂が２次架橋を形成する温度である２次架橋温度未満で、収容した前記蛍光体含有封止材を加熱溶融することが可能である。そのため、シリコーン樹脂に分散された蛍光体の分散状態が維持できる程度にシリコーン樹脂の粘度を調整することにより、収容部においてシリコーン樹脂に分散された蛍光体の沈降を抑制することが可能となるので、このディスペンサーを用いて、蛍光体の分散状態が維持された蛍光体含有封止樹脂をキャビティに充填することができる。
【０２９１】
したがって、上記の構成によれば、発光装置間の蛍光体含有量を均等化して、色度のばらつきを低減することが可能なディスペンサーを実現することができる。
【０２９２】
本発明の一態様に係る発光装置の製造方法は、前記ディスペンサーを用いて、前記蛍光体含有封止材を、室温において、または前記２次架橋温度未満で加熱溶融しつつ、前記発光素子に吐出して、前記発光素子の表面に密着させる吐出工程と、前記発光素子の表面に密着させた前記蛍光体含有封止材を、前記２次架橋温度以上で加熱して硬化させる硬化工程とを含むことを特徴とする。
【０２９３】
上記の方法によれば、ディスペンサーを用いて、蛍光体の分散状態が維持された蛍光体含有封止樹脂を発光素子に吐出することができるので、発光装置間の蛍光体含有量を均等化して、色度のばらつきを低減することが可能な発光装置の製造方法を実現することができる。
【０２９４】
〔まとめ２〕
本発明の一態様に係る蛍光体含有封止材の製造方法は、１次架橋により半硬化したシリコーン樹脂の粉末と、蛍光体の粉末とを混合する混合工程と、前記混合工程にて混合した粉末混合物に、前記シリコーン樹脂の２次架橋後の弾性率を低下させる可塑剤を添加する添加工程と、前記可塑剤を添加した前記粉末混合物を、前記シリコーン樹脂が２次架橋を形成する温度である２次架橋温度未満で加熱溶融しつつ、１軸以上のスクリューを備えた混練押出装置（二軸スクリュー押出装置３７）で混練する混練工程と、前記混練工程にて混練した混練物を、少なくとも１つの貫通孔が形成された前記混練押出装置の排出口から紐状に押し出す押出工程とを含み、前記シリコーン樹脂は、室温から前記２次架橋温度未満までの温度領域で可逆的に粘度が変化し、前記２次架橋温度以上の温度領域で全硬化することを特徴とする。
【０２９５】
上記の方法では、上記の特性を有するシリコーン樹脂を使用しているため、室温から２次架橋温度未満までの温度領域において温度を変化させることにより、シリコーン樹脂の粘度を繰り返し調整することができる。
【０２９６】
そのため、粉末混合物を、混練押出装置を用いて加熱溶融しつつ混練する際、混練された蛍光体の分散状態が維持できる程度にシリコーン樹脂の粘度を調整することにより、混練物における蛍光体の沈降を抑制することが可能となる。したがって、この混練物を、排出口から紐状に押し出すことにより、シリコーン樹脂に蛍光体を均一に分散させた紐状の蛍光体含有封止樹脂を製造することができる。
【０２９７】
このようにして製造された紐状の蛍光体含有封止樹脂によれば、たとえば、蛍光体含有封止樹脂を同じ長さに切断することで、蛍光体含有量の等しい複数の蛍光体含有封止樹脂を容易に得ることができる。そのため、これらの蛍光体含有封止樹脂を用いて発光素子を封止することにより、発光装置間の蛍光体含有量を均等化することができる。
【０２９８】
また、上記の方法によれば、蛍光体含有封止樹脂を紐状とすることにより、たとえば、バルク状の蛍光体含有封止樹脂に比べて、加熱時のシリコーン樹脂の溶融効率を向上させることができる。そのため、蛍光体２２を沈降させないように２次架橋温度Ｔ１未満で紐状の蛍光体含有封止樹脂２０ｃを加熱溶融することで、蛍光体をシリコーン樹脂に均一に分散させた状態を維持したまま、紐状の蛍光体含有封止樹脂を所望の形状に容易に加工することができる。
【０２９９】
したがって、上記の方法によれば、蛍光体をシリコーン樹脂に均一に分散させた所望の形状の蛍光体含有封止樹脂を用いて発光素子を封止することにより、発光装置間の蛍光体含有量を均等化することが可能となる。
【０３００】
それゆえ、上記の方法によれば、発光装置間の蛍光体含有量を均等化し、色度のばらつきを低減することができる蛍光体含有封止樹脂の製造方法を実現することができる。
【０３０１】
さらに、本発明によれば、粉末混合物にシリコーン樹脂の２次架橋後の弾性率を低下させる可塑剤を添加することにより、発光素子を封止した蛍光体含有封止樹脂にクラック等が発生することを抑制することが可能となるので、発光装置の信頼性を向上させることができる。
【０３０２】
本発明の一態様に係る蛍光体含有封止材は、１次架橋により半硬化したシリコーン樹脂に蛍光体の粉末が分散された蛍光体含有封止材であって、前記シリコーン樹脂は、紐状に成形されており、且つ、室温から２次架橋を形成する温度である２次架橋温度未満までの温度領域で可逆的に粘度が変化し、前記２次架橋温度以上の温度領域で全硬化することを特徴とする。
【０３０３】
上記の構成では、上記特性を有するシリコーン樹脂を使用しているため、室温から２次架橋温度未満までの温度領域において温度を変化させることにより、シリコーン樹脂の粘度を繰り返し調整することができる。
【０３０４】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた紐状の蛍光体含有封止樹脂を得ることができる。
【０３０５】
このような紐状の蛍光体含有封止樹脂によれば、たとえば、蛍光体含有封止樹脂を同じ長さに切断することで、蛍光体含有量の等しい複数の蛍光体含有封止樹脂を容易に得ることができる。そのため、これらの蛍光体含有封止樹脂を用いて発光素子を封止することにより、発光装置間の蛍光体含有量を均等化することができる。
【０３０６】
それゆえ、上記の構成によれば、発光装置間の蛍光体含有量を均等化し、色度のばらつきを低減することができる蛍光体含有封止樹脂を実現することができる。
【０３０７】
本発明の一態様に係る発光装置の製造方法は、上方に向かって開口する複数のキャビティに発光素子が実装された基板（多連キャビティ回路基板１０）の上方に、前記キャビティに対応する貫通孔（多孔プレート貫通孔３３ａ）が形成された多孔板（多孔プレート３３）を略平行に設置する設置工程と、前記多孔板上に、１次架橋により半硬化したシリコーン樹脂に、蛍光体と、前記シリコーン樹脂の２次架橋後の弾性率を低下させる可塑剤とを混練した蛍光体含有封止材を載置する載置工程と、前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、糸状に押し出された前記蛍光体含有封止材を所定の長さに切断して、前記キャビティに充填する充填工程と、前記キャビティに充填された前記蛍光体含有封止材を、前記２次架橋温度以上で加熱して硬化させる硬化工程とを含み、前記シリコーン樹脂は、室温から前記２次架橋温度未満までの温度領域で可逆的に粘度が変化し、前記２次架橋温度以上の温度領域で全硬化することを特徴とする。
【０３０８】
上記の方法では、上記の特性を有するシリコーン樹脂を使用しているため、室温から２次架橋温度未満までの温度領域において温度を変化させることにより、シリコーン樹脂の粘度を繰り返し調整することができる。
【０３０９】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた蛍光体含有封止樹脂を得ることができる。
【０３１０】
そして、この蛍光体含有封止樹脂を、室温において、または２次架橋温度未満で加熱溶融しつつ、貫通孔から基板に向けて糸状に押し出して、所定の長さに切断することにより、各キャビティに同量の蛍光体含有封止樹脂２０ｃを同時に充填（ポッティング）することができる。ここで、各キャビティに充填された所定の長さの蛍光体含有封止樹脂の蛍光体含有量は均等であるため、この蛍光体含有封止樹脂を２次架橋温度以上で加熱してシリコーン樹脂を全硬化させることにより、各発光素子を蛍光体含有量が均等化された蛍光体含有封止樹脂によって封止することができる。
【０３１１】
それゆえ、上記の方法によれば、発光素子間の蛍光体含有量を均等化し、色度のばらつきを低減することが可能な発光装置の製造方法を実現することができる。
【０３１２】
また、上記の方法によれば、基板に形成されたキャビティの数や寸法等に応じて、多孔板に貫通孔を形成することにより、各種の発光装置の製造に容易に対応することが可能となるため、発光装置の製造コストを低減することができる。
【０３１３】
さらに、本発明によれば、粉末混合物にシリコーン樹脂の２次架橋後の弾性率を低下させる可塑剤を添加することにより、発光素子を封止した蛍光体含有封止樹脂にクラック等が発生することを抑制することが可能となるので、発光装置の信頼性を向上させることができる。
【０３１４】
さらに、本発明の一態様に係る発光装置の製造方法では、前記貫通孔の寸法は、前記キャビティの開口寸法よりも小さくても良い。
【０３１５】
上記の構成によれば、貫通孔の寸法は、キャビティの開口寸法よりも小さいため、キャビティに蛍光体含有封止樹脂が充填し易くなり、また、糸状に押し出された蛍光体含有封止樹脂の長さを調整することで、キャビティの容積に合わせた適量の蛍光体含有封止樹脂を充填することができる。
【０３１６】
さらに、本発明の一態様に係る発光装置の製造方法では、前記充填工程および前記硬化工程において、前記基板を、底面側から加熱しても良い。
【０３１７】
上記の方法では、充填工程および硬化工程において、基板を底面側から加熱するため、キャビティに充填された蛍光体含有封止樹脂は、キャビティの底部から硬化し始める。
【０３１８】
したがって、上記の方法によれば、蛍光体含有封止樹脂の硬化収縮による応力を蛍光体含有封止樹脂の上部、すなわち、キャビティの開口部側に分布させることができるので、発光素子への応力負荷を軽減して発光装置の信頼性を向上させることができる。
【０３１９】
さらに、本発明の一態様に係る発光装置の製造方法では、前記充填工程において、前記多孔板と前記基板との間に略平行に設けられた、前記貫通孔ごとに設けられた複数の刃（ブレード３２ｂ）を有する切断板（カットプレート３２）を前記基板に対して平行な方向に移動させることにより、前記蛍光体含有封止材を切断しても良い。
【０３２０】
上記の方法によれば、貫通孔ごとに設けられた複数の刃を有する切断板を基板に対して平行な方向に移動させることにより、刃によって蛍光体含有封止材を同時に切断することができる。
【０３２１】
さらに、本発明の一態様に係る発光装置の製造方法では、前記充填工程において、糸状に押し出された前記蛍光体含有封止材の下端部が前記キャビティに到達した後、前記多孔板または前記基板を、該基板に対して垂直な方向に離間するように移動させることにより、前記蛍光体含有封止材を切断しても良い。
【０３２２】
上記の方法では、基板が加熱されているため、基板に到達した、糸状に押し出された蛍光体含有封止樹脂の下端部を該熱によってキャビティの底部に付着させることができる。
【０３２３】
したがって、上記の方法によれば、糸状の蛍光体含有封止樹脂の下端部がキャビティに到達した後、多孔板または基板を離間するように移動させることにより、糸状の蛍光体含有封止樹脂を切断して、各キャビティに充填することができる。
【０３２４】
さらに、本発明の一態様に係る発光装置の製造方法では、前記充填工程において、糸状に押し出された前記蛍光体含有封止材の下端部が前記キャビティに到達した後、前記多孔板と前記基板との間に、圧縮した空気を噴射することにより、前記蛍光体含有封止材を切断しても良い。
【０３２５】
上記の方法では、基板が加熱されているため、基板に到達した、糸状に押し出された蛍光体含有封止樹脂の下端部を該熱によってキャビティの底部に付着させることができる。
【０３２６】
したがって、上記の方法によれば、糸状の蛍光体含有封止樹脂の下端部がキャビティに到達した後、前記多孔板と前記基板との間に圧縮した空気を噴射することにより、糸状の蛍光体含有封止樹脂を切断して、各キャビティに充填することができる。
【０３２７】
本発明の一態様に係るディスペンサーは、１次架橋により半硬化したシリコーン樹脂に蛍光体の粉末が分散された蛍光体含有封止材を、基板に実装された発光素子に糸状に吐出するディスペンサーであって、前記蛍光体含有封止材を収容する収容部（シリンジ３６ａ）を備え、前記収容部は、収容した前記蛍光体含有封止材を加熱可能な加熱機構を有し、前記シリコーン樹脂は、室温から前記２次架橋温度未満までの温度領域で可逆的に粘度が変化し、前記２次架橋温度以上の温度領域で全硬化することを特徴とする。
【０３２８】
上記の構成では、上記の特性を有するシリコーン樹脂を使用しているため、室温から２次架橋温度未満までの温度領域において温度を変化させることにより、シリコーン樹脂の粘度を繰り返し調整することができる。
【０３２９】
そのため、溶融したシリコーン樹脂に蛍光体の粉末を混練する際、混練された蛍光体の分散状態が維持できる程度にシリコーン樹脂の粘度を調整することにより、シリコーン樹脂に混練された蛍光体の沈降を抑制することが可能となる。したがって、蛍光体をシリコーン樹脂に均一に分散させた蛍光体含有封止樹脂を得ることができる。
【０３３０】
そして、ディスペンサーは、収容した蛍光体含有封止材を加熱可能な加熱機構を有しているため、たとえば、シリコーン樹脂が２次架橋を形成する温度である２次架橋温度未満で、収容した前記蛍光体含有封止材を加熱溶融することが可能である。そのため、シリコーン樹脂に分散された蛍光体の分散状態が維持できる程度にシリコーン樹脂の粘度を調整することにより、収容部においてシリコーン樹脂に分散された蛍光体の沈降を抑制することが可能となるので、このディスペンサーを用いて、蛍光体の分散状態が維持された蛍光体含有封止樹脂をキャビティに充填することができる。
【０３３１】
したがって、上記の構成によれば、発光装置間の蛍光体含有量を均等化して、色度のばらつきを低減することが可能なディスペンサーを実現することができる。
【０３３２】
本発明の一態様に係る発光装置の製造方法は、前記ディスペンサーを用いて、前記蛍光体含有封止材を、室温において、または前記２次架橋温度未満で加熱溶融しつつ、前記発光素子に吐出して、前記発光素子の表面に密着させる吐出工程と、前記発光素子の表面に密着させた前記蛍光体含有封止材を、前記２次架橋温度以上で加熱して硬化させる硬化工程とを含むことを特徴とする。
【０３３３】
上記の方法によれば、ディスペンサーを用いて、蛍光体の分散状態が維持された蛍光体含有封止樹脂を発光素子に吐出することができるので、発光装置間の蛍光体含有量を均等化して、色度のばらつきを低減することが可能な発光装置の製造方法を実現することができる。
【０３３４】
以上のように、本発明の一態様に係る蛍光体含有封止材の製造方法は、１次架橋により半硬化したシリコーン樹脂の粉末と、蛍光体の粉末とを混合する混合工程と、前記混合工程にて混合した粉末混合物に、前記シリコーン樹脂の２次架橋後の弾性率を低下させる可塑剤を添加する添加工程と、前記可塑剤を添加した前記粉末混合物を、前記シリコーン樹脂が２次架橋を形成する温度である２次架橋温度未満で加熱溶融しつつ、１軸以上のスクリューを備えた混練押出装置で混練する混練工程と、前記混練工程にて混練した混練物を、少なくとも１つの貫通孔が形成された前記混練押出装置の排出口から紐状に押し出す押出工程とを含み、前記シリコーン樹脂は、室温から前記２次架橋温度未満までの温度領域で可逆的に粘度が変化し、前記２次架橋温度以上の温度領域で全硬化することを特徴とする。
【０３３５】
また、前記可塑剤は、前記シリコーン樹脂の架橋密度を低下させても良い。
【０３３６】
また、前記可塑剤は、一次架橋により半硬化した前記シリコーン樹脂の粘度を低下させても良い。
【０３３７】
また、前記可塑剤は、シリコーン樹脂を主成分としても良い。
【０３３８】
また、前記押出工程にて紐状に押し出された前記混練物を、前記２次架橋温度未満で加熱溶融し、加圧により平板状またはシート状に加工する加工工程をさらに含んでも良い。
【０３３９】
以上のように、本発明の一態様に係る発光装置の製造方法は、上方に向かって開口する複数のキャビティに発光素子が実装された基板の上方に、前記キャビティに対応する貫通孔が形成された多孔板を略平行に設置する設置工程と、前記多孔板上に、１次架橋により半硬化したシリコーン樹脂に、蛍光体の粉末と、前記シリコーン樹脂の２次架橋後の弾性率を低下させる可塑剤とを混練した蛍光体含有封止材を載置する載置工程と、前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、糸状に押し出された前記蛍光体含有封止材を所定の長さに切断して、前記キャビティに充填する充填工程と、前記キャビティに充填された前記蛍光体含有封止材を、前記２次架橋温度以上で加熱して硬化させる硬化工程とを含み、前記シリコーン樹脂は、室温から前記２次架橋温度未満までの温度領域で可逆的に粘度が変化し、前記２次架橋温度以上の温度領域で全硬化することを特徴としている。
【０３４０】
また、前記貫通孔の寸法は、前記キャビティの開口寸法よりも小さくても良い。
【０３４１】
また、前記充填工程および前記硬化工程において、前記基板を、底面側から加熱しても良い。
【０３４２】
また、前記充填工程において、前記多孔板と前記基板との間に略平行に設けられた、前記貫通孔ごとに設けられた複数の刃を有する切断板を前記基板に対して平行な方向に移動させることにより、前記蛍光体含有封止材を切断しても良い。
【０３４３】
また、前記充填工程において、糸状に押し出された前記蛍光体含有封止材の下端部が前記キャビティに到達した後、前記多孔板または前記基板を、該基板に対して垂直な方向に離間するように移動させることにより、前記蛍光体含有封止材を切断しても良い。
【０３４４】
また、前記充填工程において、糸状に押し出された前記蛍光体含有封止材の下端部が前記キャビティに到達した後、前記多孔板と前記基板との間に、圧縮した空気を噴射することにより、前記蛍光体含有封止材を切断しても良い。
【０３４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３４６】
本発明は、ＬＥＤを光源とする表示用装置や照明器具、ディスプレイ等のバックライト、信号機、屋外の大型ディスプレイや広告看板等に用いられる発光デバイスの製造に好適に利用することができる。
【符号の説明】
【０３４７】
１ａ    発光デバイス（発光装置）
１ｂ    発光デバイス（発光装置）
１ｃ  発光デバイス（発光装置）
１ｄ  発光デバイス（発光装置）
１０    多連キャビティ回路基板（基板）
１０ａ  平面回路基板（基板）
１１    回路基板（基板）
１２    キャビティ
１３    発光素子
２０    蛍光体含有封止樹脂（蛍光体含有封止材）
２０ｃ  蛍光体含有封止樹脂（蛍光体含有封止材）
２１    シリコーン樹脂
２２    蛍光体
２３    可塑剤
２４    粉末混合物
２５    混練物
２５ｃ  混練物
３２    カットプレート（切断板）
３２ａ  カットプレート貫通孔（貫通孔）
３２ｂ  ブレード（刃）
３３    多孔プレート（多孔板）
３３ａ  多孔プレート貫通孔（貫通孔）
３６    ディスペンサー
３６ａ  シリンジ（収容部）
３７    二軸スクリュー押出装置（混練押出装置）
３７ｂ  排出口（貫通孔）
Ｔ０    室温
Ｔ１    ２次架橋温度
ｄ      寸法
Ｄ      寸法（開口寸法）
【図１】
2014050183.tif 000003
【図２】
2014050183.tif 000004
【図３】
2014050183.tif 000005
【図４】
2014050183.tif 000006
【図５】
2014050183.tif 000007
【図６】
2014050183.tif 000008
【図７】
2014050183.tif 000009
【図８】
2014050183.tif 000010
【図９】
2014050183.tif 000011
【図１０】
2014050183.tif 000012
【図１１】
2014050183.tif 000013
【図１２】
2014050183.tif 000014
【図１３】
2014050183.tif 000015
【図１４】
2014050183.tif 000016
【図１５】
2014050183.tif 000017
【図１６】
2014050183.tif 000018
【図１７】
2014050183.tif 000019
【図１８】
2014050183.tif 000020
【図１９】
2014050183.tif 000021
【図２０】
2014050183.tif 000022
【図２１】
2014050183.tif 000023
【図２２】
2014050183.tif 000024
【図２３】
2014050183.tif 000025
【図２４】
2014050183.tif 000026
【図２５】
2014050183.tif 000027
【図２６】
2014050183.tif 000028
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
１次架橋により半硬化したシリコーン樹脂の粉末と、蛍光体の粉末とを混合する混合工程と、
前記混合工程にて混合した粉末混合物を、前記シリコーン樹脂が２次架橋を形成する温度である２次架橋温度未満で加熱溶融しつつ、１軸以上のスクリューを備えた混練押出装置で混練する混練工程と、
前記混練工程にて混練した混練物を、少なくとも１つの貫通孔が形成された前記混練押出装置の排出口から紐状に押し出す押出工程とを含み、
前記シリコーン樹脂は、室温から前記２次架橋温度未満までの温度領域で可逆的に粘度が変化し、前記２次架橋温度以上の温度領域で全硬化することを特徴とする蛍光体含有封止材の製造方法。
【請求項２】
さらに、前記混合工程にて混合した粉末混合物に、前記シリコーン樹脂の２次架橋後の弾性率を低下させる可塑剤を添加する添加工程を含み、
前記混練工程では、前記可塑剤を添加した前記粉末混合物を、前記２次架橋温度未満で加熱溶融しつつ、１軸以上のスクリューを備えた混練押出装置で混練することを特徴とする請求項１に記載の蛍光体含有封止材の製造方法。
【請求項３】
前記可塑剤は、前記シリコーン樹脂の架橋密度を低下させることを特徴とする請求項２に記載の蛍光体含有封止材の製造方法。
【請求項４】
前記可塑剤は、一次架橋により半硬化した前記シリコーン樹脂の粘度を低下させることを特徴とする請求項２または３に記載の蛍光体含有封止材の製造方法。
【請求項５】
前記可塑剤は、シリコーン樹脂を主成分とすることを特徴とする請求項２から４のいずれか１項に記載の蛍光体含有封止材の製造方法。
【請求項６】
前記押出工程にて紐状に押し出された前記混練物を、前記２次架橋温度未満で加熱溶融し、加圧により平板状またはシート状に加工する加工工程をさらに含むことを特徴とする請求項１から５のいずれか１項に記載の蛍光体含有封止材の製造方法。
【請求項７】
上方に向かって開口する複数のキャビティに発光素子が実装された基板の上方に、前記キャビティに対応する貫通孔が形成された多孔板を略平行に設置する設置工程と、
前記多孔板上に、１次架橋により半硬化したシリコーン樹脂に、蛍光体の粉末を混練した蛍光体含有封止材を載置する載置工程と、
前記蛍光体含有封止材を、室温において、または前記シリコーン樹脂が２次架橋を形成する温度である２次架橋温度未満で加熱溶融しつつ、前記貫通孔から前記基板に向けて糸状に押し出す押出工程と、
糸状に押し出された前記蛍光体含有封止材を所定の長さに切断して、前記キャビティに充填する充填工程と、
前記キャビティに充填された前記蛍光体含有封止材を、前記２次架橋温度以上で加熱して硬化させる硬化工程とを含み、
前記シリコーン樹脂は、室温から前記２次架橋温度未満までの温度領域で可逆的に粘度が変化し、前記２次架橋温度以上の温度領域で全硬化することを特徴とする発光装置の製造方法。
【請求項８】
前記載置工程にて前記多孔板上に載置される前記蛍光体含有封止材は、前記１次架橋により半硬化したシリコーン樹脂に、前記蛍光体の粉末と、さらに、前記シリコーン樹脂の２次架橋後の弾性率を低下させる可塑剤とを混練したものであることを特徴とする請求項７に記載の発光装置の製造方法。
【請求項９】
前記貫通孔の寸法は、前記キャビティの開口寸法よりも小さいことを特徴とする請求項７に記載の発光装置の製造方法。
【請求項１０】
前記充填工程および前記硬化工程において、前記基板を、底面側から加熱することを特徴とする請求項７から９のいずれか１項に記載の発光装置の製造方法。
【請求項１１】
前記充填工程において、前記多孔板と前記基板との間に略平行に設けられた、前記貫通孔ごとに設けられた複数の刃を有する切断板を前記基板に対して平行な方向に移動させることにより、前記蛍光体含有封止材を切断することを特徴とする請求項７から１０のいずれか１項に記載の発光装置の製造方法。
【請求項１２】
前記充填工程において、糸状に押し出された前記蛍光体含有封止材の下端部が前記キャビティに到達した後、前記多孔板または前記基板を、該基板に対して垂直な方向に離間するように移動させることにより、前記蛍光体含有封止材を切断することを特徴とする請求項１０に記載の発光装置の製造方法。
【請求項１３】
前記充填工程において、糸状に押し出された前記蛍光体含有封止材の下端部が前記キャビティに到達した後、前記多孔板と前記基板との間に、圧縮した空気を噴射することにより、前記蛍光体含有封止材を切断することを特徴とする請求項１０に記載の発光装置の製造方法。
【請求項１４】
１次架橋により半硬化したシリコーン樹脂に蛍光体の粉末が分散された蛍光体含有封止材を、基板に実装された発光素子に糸状に吐出するディスペンサーであって、
前記蛍光体含有封止材を収容する収容部を備え、
前記収容部は、収容した前記蛍光体含有封止材を加熱可能な加熱機構を有し、
前記シリコーン樹脂は、室温から前記シリコーン樹脂が２次架橋を形成する温度である２次架橋温度未満までの温度領域で可逆的に粘度が変化し、前記２次架橋温度以上の温度領域で全硬化することを特徴とするディスペンサー。
【請求項１５】
請求項１４に記載のディスペンサーを用いて、前記蛍光体含有封止材を、室温において、または前記２次架橋温度未満で加熱溶融しつつ、前記発光素子に吐出して、前記発光素子の表面に密着させる吐出工程と、
前記発光素子の表面に密着させた前記蛍光体含有封止材を、前記２次架橋温度以上で加熱して全硬化させる硬化工程とを含むことを特徴とする発光装置の製造方法。
【手続補正書】
【提出日】平成27年2月16日(2015.2.16)
【手続補正１】
【補正対象書類名】明細書
【補正対象項目名】００４１
【補正方法】変更
【補正の内容】
【００４１】
なお、ブロック状の蛍光体含有封止樹脂２０の製造方法については後述する。
【手続補正２】
【補正対象書類名】明細書
【補正対象項目名】０１３９
【補正方法】変更
【補正の内容】
【０１３９】
なお、ブロック状の蛍光体含有封止樹脂２０ｃの製造方法については後述する。
【国際調査報告】
2014050183.tif 000029
2014050183.tif 000030
2014050183.tif 000031
2014050183.tif 000032